(57)【要約】  第１ペースト及び第２ペーストを含む硬化性グラスアイオノマー組成物、並びに開示される組成物を使用する方法が開示される。第１ペーストは、水、ポリ酸、及び非酸反応性充填剤を含む。第２ペーストは、水及び酸反応性充填剤を含む。第１ペースト及び第２ペーストのうちの少なくとも１つは、実質的に結晶性の無機繊維を更に含む。いくつかの実施形態では、本明細書に開示されるペースト／ペーストＧＩ組成物の第１ペースト及び第２ペーストの含水率は、組成物の全重量を基準として２０重量％未満である。【特許請求の範囲】
【請求項１】
水と、
ポリ酸と、
非酸反応性充填剤と
を含む第１ペースト、並びに
水と、
酸反応性充填剤と
を含む第２ペースト
を含む硬化性グラスアイオノマー組成物であって、
前記第１ペースト及び前記第２ペーストのうちの少なくとも１つは実質的に結晶性の無機繊維を更に含み、
前記組成物は樹脂を本質的に含まない、
硬化性グラスアイオノマー組成物。
【請求項２】
前記組成物が樹脂を含まない、請求項１に記載の組成物。
【請求項３】
前記第１ペースト及び前記第２ペーストを合わせた含水率が、前記組成物の全重量を基準として２０重量％未満である、請求項１又は２に記載の組成物。
【請求項４】
水と、
ポリ酸と、
非酸反応性充填剤と
を含む第１ペースト、並びに
水と、
酸反応性充填剤と
を含む第２ペースト
を含む硬化性グラスアイオノマー組成物であって、
前記第１ペースト及び前記第２ペーストのうちの少なくとも１つは実質的に結晶性の無機繊維を更に含み、
前記第１ペースト及び前記第２ペーストを合わせた含水率は、前記組成物の全重量を基準として２０重量％未満である、
硬化性グラスアイオノマー組成物。
【請求項５】
前記第１ペーストの含水率が、前記第１ペーストの全重量を基準として２０重量％未満であり、前記第２ペーストの含水率が、前記第２ペーストの全重量を基準として２０重量％未満である、請求項４に記載の硬化性グラスアイオノマー組成物。
【請求項６】
前記組成物が、前記組成物の全重量を基準として、前記実質的に結晶性の無機繊維を１０重量％〜１５重量％含む、請求項１〜５のいずれか一項に記載の組成物。
【請求項７】
前記実質的に結晶性の無機繊維が、セラミック及び／又は金属酸化物を含む、請求項１〜６のいずれか一項に記載の組成物。
【請求項８】
ＸＲＤ結晶性指数試験法により測定した際、前記実質的に結晶性の無機繊維が少なくとも０．０５の結晶性指数を有する、請求項１〜７のいずれか一項に記載の組成物。
【請求項９】
ＸＲＤ結晶性指数試験法により測定した際、前記実質的に結晶性の無機繊維が少なくとも０．１の結晶性指数を有する、請求項１〜８のいずれか一項に記載の組成物。
【請求項１０】
前記ペースト中に含まれる前記実質的に結晶性の無機繊維が、少なくとも３μｍの平均直径を有する、請求項１〜９のいずれか一項に記載の組成物。
【請求項１１】
前記ペースト中に含まれる前記実質的に結晶性の無機繊維が、約１０：１の平均アスペクト比を有する、請求項１〜１０のいずれか一項に記載の組成物。
【請求項１２】
前記ペースト中に含まれる前記実質的に結晶性の無機繊維が、３μｍ〜２５μｍの平均直径、及び２５μｍ〜１ｍｍの平均長さを有する、請求項１〜１１のいずれか一項に記載の組成物。
【請求項１３】
前記非酸反応性充填剤が、石英、窒化物、カオリン、ホウケイ酸ガラス、酸化ストロンチウム系ガラス、酸化バリウム系ガラス、シリカ、アルミナ、チタニア、ジルコニア、及びこれらの組み合わせからなる群から選択される、請求項１〜１２のいずれか一項に記載の組成物。
【請求項１４】
前記非酸反応性充填剤が、アルミナ、シリカ、ジルコニア、チタニア、及びこれらの組み合わせからなる群から選択される金属酸化物を含む、請求項１〜１３のいずれか一項に記載の組成物。
【請求項１５】
前記酸反応性充填剤が、塩基性金属酸化物、金属水酸化物、ヒドロキシアパタイト、アルミノシリケートガラス、フルオロアルミノシリケートガラス、１．５未満のＳｉ／Ａｌ重量パーセント比を有するガラス、及びこれらの組み合わせからなる群から選択される無機充填剤を含む、請求項１〜１４のいずれか一項に記載の組成物。
【請求項１６】
前記酸反応性充填剤が、３μｍ〜１０μｍの平均粒径を有する、請求項１〜１５のいずれか一項に記載の組成物。
【請求項１７】
前記第１ペーストが錯化剤を更に含む、請求項１〜１６のいずれか一項に記載の組成物。
【請求項１８】
請求項１〜１７のいずれか一項に記載の硬化性グラスアイオノマー組成物を提供すること、
前記第１ペースト及び前記第２ペーストを組み合わせて混合物を形成すること、並びに
前記混合物を硬化させて硬化組成物を形成すること、
を含む、硬化組成物の調製方法。
【請求項１９】
前記第１ペーストを収容した第１コンパートメント、及び
前記第２ペーストを収容した第２コンパートメント
を備える、請求項１〜１７のいずれか一項に記載の組成物を貯蔵するためのデバイス。
【請求項２０】
前記第１コンパートメント及び前記第２コンパートメントとの双方が各々独立して、静的混合チップのエントランスオリフィスを受け入れるためのノズル又はインターフェースを備える、請求項１９に記載のデバイス。
【請求項２１】
請求項１９又は２０に記載のデバイスを提供すること、
前記第１ペースト及び前記第２ペーストを組み合わせて混合物を形成すること、並びに
前記混合物を硬化させて硬化組成物を形成すること、
を含む、硬化組成物の調製方法。
【発明の詳細な説明】
【背景技術】
【０００１】
従来型グラスアイオノマー（Glass Ionomer、ＧＩ）組成物は、フルオロアルミノシリケート（fluoroaluminosilicate、ＦＡＳ）ガラスなどの酸反応性充填剤、カルボン酸基を有する水溶性ポリマーなどのポリ酸、及び水からなる歯科用材料である。ポリ酸中の酸基は、酸反応性充填剤からの金属カチオンと「凝結」反応で反応し、マトリックスを形成することができる。ＦＡＳガラスが酸反応性充填剤として使用される場合、副産物としてフッ化物イオンが放出される。従来型ＧＩ組成物の多くにはまた、凝結反応を遅らせるために酒石酸などの錯化剤が組み込まれている。ＧＩ組成物においては、特定の酸反応性充填剤（例えば、組成物及び／又は粒径分布）を選択すること、特定のポリ酸（例えば、アクリル酸、マレイン酸、及び／又はイタコン酸をベースとする組成物並びに酸性基含有量）を選択すること、並びに酸反応性充填剤の充填濃度を選択することによりＧＩ組成物の反応性を改良することができるが、成分の選択により、成分の混合のしやすさ並びに硬化組成物の強度及び審美性が大きく改善されることはなかった。
【０００２】
複合材料及び従来型ＧＩ組成物の両方を、修復材料として使用することができる。しかし、ＧＩ組成物は複合材料と比較して、フッ化物放出、過敏性の低下、及び歯への自己接着などの利点を提供することができる。しかし、複合材料と比較して機械的特性が低く審美性があまり望ましくないことにより、ＧＩ組成物の使用は多くの用途において制限されてきた。更に、従来型の粉末／液体ＧＩ組成物は、混合が困難な場合がある。
【０００３】
ＧＩ歯科用材料の改善が、引き続き必要とされている。
【発明の概要】
【０００４】
一態様では、本開示は、第１ペースト及び第２ペーストを含む硬化性グラスアイオノマー組成物を提供する。第１ペースト及び第２ペーストのうちの少なくとも１つは、実質的に結晶性の無機繊維を含む。
【０００５】
一実施形態では、硬化性グラスアイオノマー組成物は、水と、ポリ酸と、非酸反応性充填剤とを含む第１ペースト、並びに水と、酸反応性充填剤とを含む第２ペーストを含み、第１ペースト及び第２ペーストのうちの少なくとも１つは実質的に結晶性の無機繊維を更に含み、組成物は樹脂を本質的に含まない。
【０００６】
別の実施形態では、硬化性グラスアイオノマー組成物は、水と、ポリ酸と、非酸反応性充填剤とを含む第１ペースト、並びに水と、酸反応性充填剤とを含む第２ペーストを含み、第１ペースト及び第２ペーストのうちの少なくとも１つは実質的に結晶性の無機繊維を更に含み、第１ペースト及び第２ペーストを合わせた含水率は、組成物の全重量を基準として２０重量％未満である。いくつかの実施形態では、第１ペーストの含水率が、第１ペーストの全重量を基準として２０重量％未満であり、第２ペーストの含水率が、第２ペーストの全重量を基準として２０重量％未満である。
【０００７】
別の態様では、本開示は、第１ペースト及び第２ペーストを含む、本明細書に記載される硬化性グラスアイオノマー組成物を貯蔵するためのデバイスを提供し、第１ペースト及び第２ペーストのうちの少なくとも１つは、実質的に結晶性の無機繊維を含む。デバイスは、第１ペーストを収容した第１コンパートメント、及び第２ペーストを収容した第２コンパートメントを含む。いくつかの実施形態では、第１コンパートメント及び第２コンパートメントとの双方が各々独立して、静的混合チップのエントランスオリフィスを受け入れるためのノズル又はインターフェースを備える。
【０００８】
別の態様では、本開示は、硬化組成物の調製方法を提供する。
【０００９】
一実施形態では、本方法は、第１ペースト及び第２ペーストを含む、本明細書に記載される硬化性グラスアイオノマー組成物を提供することであって、第１ペースト及び第２ペーストのうちの少なくとも１つが実質的に結晶性の無機繊維を含む、こと、第１ペースト及び第２ペーストを組み合わせて混合物を形成すること、並びに混合物を硬化させて硬化組成物を形成すること、を含む。
【００１０】
別の実施形態では、本方法は、第１ペースト及び第２ペーストを含む、本明細書に記載される硬化性グラスアイオノマー組成物を貯蔵するためのデバイスを提供することであって、第１ペースト及び第２ペーストのうちの少なくとも１つが実質的に結晶性の無機繊維を含み、デバイスが第１ペーストを収容した第１コンパートメント、及び第２ペーストを収容した第２コンパートメントを備える、こと、第１ペースト及び第２ペーストを組み合わせて混合物を形成すること、並びに混合物を硬化させて硬化組成物を形成すること、を含む。
【００１１】
本明細書に開示される硬化性のペースト／ペーストＧＩ組成物は、例えば含水率が低いために、既知のペースト／液体ＧＩ組成物由来の硬化組成物特有の機械的強度（例えば、曲げ強度及び破壊靭性）を維持すると同時に、有利には、既知のペースト／液体ＧＩ組成物と比較して混合特性が向上し得る。
【００１２】
本明細書で使用する場合、語句「実質的に結晶性の無機繊維」は、鋭いＸ線回折（ＸＲＤ）ピークによって明示されるような非晶性の特徴が最小限である（すなわち、実質的に非非晶性である）無機繊維を指す。語句「実質的に結晶性の無機繊維」は、ガラス繊維及びガラスセラミック繊維（glass ceramic fibers）を除外することを意図する。本明細書に記載されるＸＲＤ結晶性指数試験法（XRD Crystallinity Index Test Method）により測定した際、いくつかの実施形態では、実質的に結晶性の無機繊維が少なくとも０．０５の結晶性指数を有し、特定の実施形態では、少なくとも０．１の結晶性指数を有する。結晶性指数は、無機繊維試料における結晶性のレベルを特徴付けるために使用されるパラメータである。簡潔には、本明細書に更に記載されるＸＲＤ結晶性指数試験法では、内部標準としてタングステン粉末を使用する。内部又は質量標準は、試料中の存在量に基づいてＸ線強度値を正規化するために、結晶性指数を測定のため評価される試料に組み込まれる材料を指す。試験する各無機繊維試料を、タングステン粉末と重量比４：１で混合する。各無機繊維試料の調製物をエタノールスラリーとして混合し、次いで乾燥させ、試験する各無機繊維試料に対して２つの試料調製物を作製する。次いで、各試料調製物を６回ＸＲＤスキャンする。結晶性指数は、１４〜４６度（２シータ）の散乱角範囲内での分析物の結晶相回折ピーク（crystalline phase diffraction peaks）において観察されたピーク面積と、タングステン内部標準における（１１０）回折ピーク面積との比である。
【００１３】
本明細書で使用する場合、「歯科用組成物」又は「歯科で使用するための組成物」又は「歯科分野で使用されることになる組成物」は、歯科分野で使用され得る任意の組成物を指す。この点において、組成物は、患者の健康にとって有害であるべきでなく、したがって、組成物から出て移動することができる有害及び有毒な成分を含まない。歯科用組成物は、典型的には、硬化性組成物であり、これは、約１５〜５０℃又は約２０〜４０℃の温度範囲を含む周囲条件下において、約３０分又は２０分又は１０分の時間枠内で硬化できる。より高い温度は推奨されない。なぜなら、患者に痛みを引き起こす可能性があり、患者の健康に害があり得るためである。歯科用組成物は、典型的に、同程度の小容量、すなわち、約０．１〜約１００ｍＬ、又は約０．５〜約５０ｍＬ、又は約１〜約３０ｍＬの範囲の容量で、施術者に提供される。したがって、有用なパッケージングデバイスの貯蔵容量は、これらの範囲内である。
【００１４】
本明細書で使用する場合、「重合性成分」は、例えば加熱により硬化又は固化され、重合又は化学架橋を引き起こし得る任意の成分を指す。
【００１５】
本明細書で使用する場合、用語「樹脂」は、１つ、２つ、３つ、又はそれ以上の重合性基を含む重合性成分を指す。例示的な重合性基としては、（メチル）アクリレート基に見られるようなビニル基などの不飽和有機基が挙げられるが、これらに限定されない。樹脂は、多くの場合、放射線により誘導される重合若しくは架橋により、又はレドックス開始剤を使用することにより硬化され得る。
【００１６】
本明細書で使用する場合、用語「モノマー」は、オリゴマー又はポリマーに重合させることで分子量を増加させ得る、重合性基（例えば（メタ）アクリレート基）を有する化学式により特徴付けることができる任意の化学物質を指す。モノマーの分子量は、典型的には、所与の化学式から計算することができる。
【００１７】
本明細書で使用する場合、「（メタ）アクリル」は、「アクリル」及び／又は「メタクリル」を指す短縮語である。例えば、「（メタ）アクリルオキシ」基は、アクリルオキシ基（すなわち、ＣＨ２＝ＣＨ−Ｃ（Ｏ）−Ｏ−）及び／又はメタクリルオキシ基（すなわち、ＣＨ２＝Ｃ（ＣＨ３）−Ｃ（Ｏ）−Ｏ−）のいずれかを指す短縮語である。
【００１８】
本明細書で使用する場合、用語「開始剤」は、例えば、レドックス／自動硬化化学反応（redox/auto-cure chemical reaction）により、放射線により誘導される反応により、又は熱により誘導される反応により、樹脂又はモノマーの硬化プロセスを開始又は引き起こすことができる物質を指す。
【００１９】
本明細書で使用する場合、用語「粉末」は、振盪される又は傾けられる際に自由に流動することができる、きわめて微細な多数の粒子からなる乾燥したバルク固体を指す。
【００２０】
本明細書で使用する場合、用語「粒子」は、幾何学的に決定され得る形状を有する固体である物質を指す。粒子は、典型的には、例えば粒径（grain size or diameter）に関して解析できる。
【００２１】
粉末の平均粒径は、レーザー回折粒径分析を含む各種技術から得ることができる。粒径分布の累積曲線は、特定の粉末混合物における測定粒径の算術平均として得ることができ、定義することができる。それぞれの測定は、Ｂｅｃｋｍａｎ  Ｃｏｕｌｔｅｒ  ＬＳ  １３  ３２０レーザー回折粒径分析器（Laser Diffraction Particle Size Analyzer）のような利用可能な回折レーザー粒径分析器（diffraction laser particle size analyzers）、又はＣＩＬＡＳレーザー回折粒径分析装置（Laser Diffraction Particle Size Analysis Instrument）のような利用可能な粒度計を使用して行うことができる。
【００２２】
本明細書で使用する場合、粒径測定に関して、用語「ｄＸ」（μｍ）は、分析される体積中Ｘ％の粒子が、マイクロメートル単位で示された値を下回る径を有することを意味する。例えば１００μｍ（ｄ５０）の粒径値は、分析される体積中５０％の粒子が１００μｍを下回る径を有することを意味する。
【００２３】
本明細書で使用する場合、用語「ペースト」は、液体中に分散した、軟らかく粘性の固体の塊を指す。
【００２４】
本明細書で使用する場合、用語「粘性の」は、（２３℃において）約３Ｐａ＊ｓを超える粘度を有する材料を指す。
【００２５】
本明細書で使用する場合、用語「液体」は、周囲条件（例えば２３℃）において成分を少なくとも部分的に分散又は溶解させることができる、任意の溶媒又は液体を指す。液体は、典型的には、約１０Ｐａ＊ｓを下回る、又は約８Ｐａ＊ｓを下回る、又は約６Ｐａ＊ｓを下回る粘度を有する。
【００２６】
本明細書で使用する場合、「グラスアイオノマーセメント（glass ionomer cement）」又は「ＧＩＣ」は、水の存在下、酸反応性ガラスとポリ酸との間の反応により硬化（curing or hardening）することができるセメントを指す。
【００２７】
本明細書で使用する場合、「樹脂変性グラスアイオノマーセメント（resin modified glass ionomer cement）」又は「ＲＭ−ＧＩＣ」は、樹脂、開始剤系、典型的には２−ヒドロキシルエチルメタクリレート（ＨＥＭＡ）を更に含むＧＩＣを指す。
【００２８】
本明細書で使用する場合、「従来型グラスアイオノマーセメント又は修復材料」は、樹脂を含まないか、又は樹脂を本質的に含まないグラスアイオノマーセメント又は修復材料を指す。
【００２９】
本明細書で使用する場合、組成物が特定の成分（例えば樹脂）を本質的な特徴として含まない場合、この組成物はこの成分を「本質的に含まない」又は「実質的に含まない」。したがって、この成分は、それ自体で、又は他成分若しくは他成分の含有物質との組み合わせでのいずれによっても、組成物に意図的に添加されない。
【００３０】
特定の成分（例えば樹脂）を本質的に含まない組成物は、通常、この成分を、組成物又は材料の全重量に対して、約５重量％未満、約１重量％未満、約０．５重量％未満、又は約０．０１重量％未満の量で含む。組成物は、この成分を一切含有しなくてもよい。しかし、時には、例えば用いる原料中に含まれる不純物のために、この成分が少量存在するのを避けることができないこともある。
【００３１】
本明細書で使用する場合、「酸反応性充填剤」は、ポリ酸の存在下で化学的に反応して硬化反応に至らせることができる充填剤を指す。
【００３２】
本明細書で使用する場合、「非酸反応性充填剤」は、ポリ酸と混合した場合に、（ｉ）６分以内に化学反応を示さないか、又は（ｉｉ）硬化反応の低下（例えば、時間的な遅延）のみを示す充填剤を指す。
【００３３】
酸反応性充填剤を非酸反応性充填剤と区別するために、次の試験が行われ得るか、又は行われることになる。第１パート及び第２パートを質量比１：３で混合して組成物を調製し、ここで、第１パートではポリ（アクリル酸−ｃｏ−マレイン酸）（Ｍｗ：約２０，０００±３，０００）が４３．６重量％、水が４７．２重量％、酒石酸が９．１重量％、及び安息香酸が０．１重量％を占め、第２パートでは分析されることになる充填剤が１００重量％を占める。
【００３４】
充填剤は、上記組成物の調製後６分以内に、以下の条件、８ｍｍプレート、０．７５ｍｍギャップ、２８℃、周波数１．２５Ｈｚ、及び変形率１．７５％の使用下で、レオメーターを使用して振動測定を実施することにより測定される剪断応力が５０，０００Ｐａ未満であった場合に、非酸反応性であると特徴付けられる。
【００３５】
本発明で使用する場合、「陽イオン低減アルミノシリケートガラス」は、ガラス粒子の表面領域における陽イオン含有量がガラス粒子の内側領域に比べて低いガラスを指す。このようなガラスは、典型的には、ポリアクリル酸水溶液との接触の際に、典型的な酸反応性充填剤と比べて、はるかにゆっくりと反応する。非酸反応性充填剤の例としては、石英ガラス又は酸化ストロンチウム系ガラスが挙げられる。更なる例が、本明細書に記載される。陽イオン低減は、ガラス粒子の表面処理により達成できる。有用な表面処理としては、酸洗浄（例えばリン酸での処理）、ホスフェートでの処理、酒石酸などのキレート剤での処理、及びシラン又は酸性若しくは塩基性シラノール溶液での処理が挙げられるが、これらに限定されない。
【００３６】
本明細書で使用する場合、用語「ポリ酸」及び／又は「ポリアルケン酸」は、複数の（例えば１０個を上回る、又は２０個を上回る、又は５０個を上回る）酸性繰り返し単位を有するポリマーを指す。つまり、酸性繰り返し単位は、ポリマー主鎖に結合しているか、又はぶら下がっている。
【００３７】
本明細書で使用する場合、語句「錯化剤」は、例えばカルシウム及び／又はマグネシウムなどの金属イオンと錯体を形成することができる低分子試薬を指す。例示的な錯化剤は、酒石酸である。
【００３８】
本明細書で使用する場合、語句「貯蔵安定な組成物」は、使用の際、重大な性能上の問題（例えば曲げ強度若しくは圧縮強度の低下）及び／又は所望の期間で硬化しないこと（例えば、凝結時間が６分より長いこと）を示すことなしに、適切な期間（例えば、周囲条件下で少なくとも約１２ヶ月）貯蔵できる組成物を指す。
【００３９】
本明細書で使用する場合、用語「硬化性（「hardenable」and/or「curable」）」は、例えば、化学架橋及び／又は放射線により誘導される重合若しくは架橋といった追加の硬化系の必要なしにグラスアイオノマーセメント反応を実施することにより、硬化又は固化できる組成物を指す。
【００４０】
本明細書で使用する場合、語句「周囲条件」は、典型的には、本明細書に記載されるペースト／ペーストＧＩ組成物が貯蔵及び取扱い中にさらされる条件を指す。周囲条件には、例えば、約９００ｍｂａｒ〜約１１００ｍｂａｒの圧力、約−１０℃〜約６０℃の温度、及び／又は約１０％〜約１００％の相対湿度が含まれてもよい。実験室では、周囲条件は、典型的には、約２３℃及び約１気圧（例えば０．９５〜１．０５気圧）に調整される。歯科及び歯列矯正分野では、周囲条件には、例えば約９５０ｍｂａｒ〜約１０５０ｍｂａｒの圧力、約１５℃〜約４０℃の温度、及び／又は約２０％〜約８０％の相対湿度が含まれると合理的に理解される。
【００４１】
用語「含む（comprises）」及びその変化形は、これらの用語が本明細書及び特許請求の範囲に現れる場合、限定的な意味を有するものではない。このような用語は、記載されたある１つの工程若しくは要素、又は複数の工程若しくは要素の群が含まれることを意味し、いかなる他の工程若しくは要素、又は複数の工程若しくは要素の群も排除されないことを意味するものと理解される。「からなる（consisting of）」により、この語句「からなる」に続くいかなるものも包み、これらに限定されることを意味する。したがって、語句「からなる」は、列挙された要素が必要又は必須であり、他の要素が存在し得ないことを示す。「から本質的になる（consisting essentially of）」により、この語句の後に列挙されるいかなる要素も含み、これらの列挙された要素に関して本開示で特定した作用若しくは機能に干渉又は寄与しない他の要素に限定されることを意味する。したがって、語句「から本質的になる」は、列挙された要素が必要又は必須であるが、他の要素は任意に含まれ、列挙された要素の作用若しくは機能に実質的に影響を及ぼすか否かに応じて存在してもよい、又は、しなくてもよいことを意味する。
【００４２】
用語「好ましい」及び「好ましくは」という言葉は、一定の状況下で一定の利益を提供できる、本開示の実施形態を指す。しかし、他の実施形態もまた、同じ又は他の状況において好ましい場合がある。更には、１つ以上の好ましい実施形態の記載は、他の実施形態が有用ではないことを示唆するものではなく、本開示の範囲から他の実施形態を排除することを意図するものではない。
【００４３】
本出願では、「ａ」、「ａｎ」、及び「ｔｈｅ」等の用語は、単数の実体のみを指すことを意図するものではなく、例示のために具体例が使用され得る一般的な部類を含むことを意図するものである。用語「ａ」、「ａｎ」、及び「ｔｈｅ」は、用語「少なくとも１つ」と互換的に用いられる。
【００４４】
列挙に後続する「〜のうちの少なくとも１つ（at least one of）」及び「〜のうちの少なくとも１つを含む（comprises at least one of）」という語句は、列挙内の項目のうちのいずれか１つ、及び、列挙内の２つ以上の項目のいずれかの組み合わせを指す。
【００４５】
本明細書で使用する場合、用語「又は」は、内容がそうでない旨を特に明示しない限り、概して「及び／又は」を含む通常の意味で使用される。
【００４６】
用語「及び／又は」は、列挙された要素のうちの１つ若しくは全て、又は列挙された要素のうちの任意の２つ以上の組み合わせを意味する。
【００４７】
また、本明細書では、全ての数字が用語「約」によって修飾され、特定の場合では、用語「厳密に」によって修飾されるとする。測定された量に関して本明細書で用いる場合、用語「約」は、当業者によって、測定を行い、測定の目的及び用いた測定機器の精度に見合う程度の注意を払って予想され得る、測定された量のばらつきを指す。また、測定された量に関して本明細書で用いる場合、用語「およそ（approximately）」は、当業者によって、測定を行い、測定の目的及び用いた測定機器の精度に見合う程度の注意を払って予想され得る、測定された量のばらつきを指す。
【００４８】
また、本明細書では、端点による数値範囲の記載は、その範囲内に包含される全ての数及びその端点を含む（例えば、１〜５は、１、１．５、２、２．７５、３、３．８０、４、５などを含む）。
【００４９】
本開示の上記の概要は、開示される各々の実施形態、又は本開示の全ての実装形態を説明することを目的としたものではない。以下の説明は、例示的な実施形態をより具体的に例示する。本出願を通していくつかの箇所において、例を列挙することによって指針が示されるが、それらの例は様々な組み合わせで使用することができる。いずれの場合にも、記載された列挙は、代表的な群としての役割のみを果たすものであり、排他的な列挙として解釈されるべきではない。
【発明を実施するための形態】
【００５０】
粉末／液体ＧＩ組成物の多くは、粉末／液体比が高いため、混合が困難である。このような混合上の困難に直面した場合、歯科医は、混合特性を向上させるため、製造業者が推奨するよりも粉末／液体比を低くすることがある。粉末／液体比が低いと、典型的には、手での混合特性は向上し得るが、硬化組成物の機械的強度は低下する。
【００５１】
手でのより容易な混合を可能とするとともに、より再現性があり、かつ効果的な成分適用を可能とするペースト／ペーストＧＩ組成物が、本明細書に開示される。更に、本明細書に開示されるペースト／ペーストＧＩ組成物において、第１ペースト及び第２ペーストのうちの少なくとも１つは、実質的に結晶性の無機繊維を含む。実質的に結晶性の無機繊維により、硬化組成物の機械的強度をより高くすることができる。特定の実施形態では、ペースト／ペーストＧＩ組成物は貯蔵安定である。
【００５２】
既知のペースト／ペーストＧＩ組成物は、典型的には同等の粉末／液体ＧＩ組成物よりも高い含水率を必要とし、含水率がより高いことで、多くの場合、硬化組成物の機械的強度が低下することになる。しかし、第１ペースト及び第２ペーストのうちの少なくとも１つが実質的に結晶性の無機繊維を含む本明細書に開示されるペースト／ペーストＧＩ組成物では、硬化したＧＩ組成物の機械的強度は、硬化した従来型の粉末／液体ＧＩ組成物の機械的強度と同等である、かつ場合によってはより優れることが見出されている。更に、第１ペースト及び第２ペーストのうちの少なくとも１つが実質的に結晶性の無機繊維を含む本明細書に開示されるペースト／ペーストＧＩ組成物では、他の既知のペースト／ペーストＧＩ組成物にて認められる混合の容易性を維持することができる。
【００５３】
第１ペースト及び第２ペーストを含む硬化性グラスアイオノマー組成物が、本明細書に開示される。第１ペーストは、水、ポリ酸、及び非酸反応性充填剤を含む。第２ペーストは、水及び酸反応性充填剤を含む。第１ペースト及び第２ペーストのうちの少なくとも１つは、実質的に結晶性の無機繊維を更に含む。特定の実施形態では、ＧＩ組成物は、樹脂を本質的に含まないか、又は樹脂を含まない（例えば、従来型ＧＩ組成物）。いくつかの実施形態では、本明細書に開示されるペースト／ペーストＧＩ組成物の第１ペースト及び第２ペーストの含水率は、組成物の全重量を基準として２０重量％未満である。いくつかの実施形態では、第１ペーストの含水率が、第１ペーストの全重量を基準として２０重量％未満であり、第２ペーストの含水率が、第２ペーストの全重量を基準として２０重量％未満である。
【００５４】
ポリ酸
本明細書に開示されるペースト／ペーストＧＩ組成物の第１ペーストは、ポリ酸を含む。多種多様なポリ酸を、本明細書に開示されるペースト／ペーストＧＩ組成物に使用することができる。いくつかの実施形態では、ポリ酸は、グラスアイオノマー組成物の材料特性を良好にするとともに、貯蔵、取扱い、及び混合特性を良好とするのに十分な分子量を有する。
【００５５】
一実施形態では、ポリ酸は、以下のパラメータ、（２３℃において）固体であること、及び分子量（Ｍｗ）が約２，０００〜約２５０，０００又は約５，０００〜約１００，０００（例えば、ゲル浸透クロマトグラフィーを使用してポリアクリル酸ナトリウム塩標準に対して評価）であることのうち、少なくとも１つ以上又は全てにより特徴付けることができる。
【００５６】
ポリ酸の分子量が高すぎると、本明細書に記載されるＧＩ組成物中に含まれる組成物を混合したときに得られるペーストの粘稠性を、作業可能なものとすることが難しくなり得る。更に、組成物の調製が困難になり得る。加えて、得られた混合物又は組成物は、粘着性が高くなりすぎることがある（例えば、適用に使用される歯科用器具に接着する）。
【００５７】
ポリ酸の分子量が低すぎる場合、得られたペーストの粘度は低すぎるものになり得、結果として機械的強度が低下し得る。
【００５８】
典型的には、ポリ酸は、複数の酸性繰り返し単位を有するポリマーである。
【００５９】
本明細書に開示されるペースト／ペーストＧＩ組成物に有用なポリ酸は、重合性基を実質的に含まないか、又は重合性基を含まない。
【００６０】
有用なポリ酸は完全に水溶性である必要はないが、他の水性成分と組み合わせたときに実質的に沈降することのないよう、典型的には、それらは少なくとも十分に水混和性である。
【００６１】
ポリ酸は、例えば酸反応性充填剤及び水の存在下で硬化性であるが、好ましくはエチレン性不飽和基を含まない。すなわち、ポリ酸は、不飽和酸を重合することにより得られるポリマーである。しかし本製造方法により、ポリ酸は、回避できない微量の（例えば、使用するモノマーの量に対して最大１、又は０．５、又は０．３重量％）遊離モノマーを依然として含み得る。典型的には、不飽和酸は、炭素、硫黄、リン、又はホウ素のオキシ酸（すなわち酸素含有酸）である。より典型的には、それは、炭素のオキシ酸である。有用なポリ酸としては、例えば、不飽和モノ−、ジ−、又はトリカルボン酸のホモポリマー及びコポリマーなどのポリアルケン酸が挙げられる。
【００６２】
ポリアルケン酸は、不飽和脂肪族カルボン酸、例えばアクリル酸、メタクリル酸、イタコン酸、マレイン酸、グルタコン酸、アコニット酸、シトラコン酸、メサコン酸、フマル酸、及びチグリン酸の単独重合及び共重合により調製できる。
【００６３】
有用なポリ酸としては、マレイン酸及びエチレンの交互コポリマー（例えばモル比１：１で）もまた挙げられる。
【００６４】
有用なポリ酸はまた、以下の文献、米国特許第４，２０９，４３４号（Ｗｉｌｓｏｎら）、及び第４，３６０，６０５号（Ｓｃｈｍｉｔｔら）に記載されている。
【００６５】
有用なポリ酸はまた、例えば、ＫＥＴＡＣ  ＦＩＬ  ＰＬＵＳ  ＨＡＮＤＭＩＸの商標名で３Ｍ  ＥＳＰＥから入手可能なものか、又はＦＵＪＩ  ＩＸ  ＧＰ  ＨＡＮＤＭＩＸの商標名で日本、東京のＧ−Ｃ  Ｄｅｎｔａｌ  Ｉｎｄｕｓｔｒｉａｌ  Ｃｏｒｐ．から入手可能なものといった製品の液体成分における水溶液としても利用可能である。
【００６６】
本明細書に開示されるペースト／ペーストＧＩ組成物にて使用されるポリ酸の量は、酸反応性充填剤と反応し、所望の硬化特性を有するアイオノマー組成物を与えるのに十分であるべきである。
【００６７】
特定の実施形態では、ポリ酸は、第１ペーストの全重量を基準として、少なくとも３重量％、少なくとも５重量％、又は少なくとも１０重量％の量で第１ペースト中に存在する。特定の実施形態では、ポリ酸は、第１ペーストの全重量を基準として、最大で７０重量％、６０重量％、又は５０重量％の量で第１ペースト中に存在する。特定の実施形態では、ポリ酸は、第１ペーストの全重量を基準として、３重量％〜７０重量％、５重量％〜６０重量％、又は１０重量％〜５０重量％の量で第１ペースト中に存在する。
【００６８】
ポリ酸の量が多すぎると、本明細書に開示されるペースト／ペーストＧＩ組成物中に含まれる組成物を混合したときに得られるペーストの粘稠性を、作業可能なものとすることが難しくなり得る。更に、組成物の調製が困難になり得る。加えて、得られた混合物又は組成物は、粘着性が高くなりすぎることがある（例えば、適用のために使用する歯科用器具に接着する）。
【００６９】
ポリ酸の量が少なすぎる場合も、本明細書に開示されるペースト／ペーストＧＩ組成物中に含まれる組成物を混合したときに得られるペーストの粘稠性を、作業可能なものとすることが難しくなり得る。更に、所望の機械的特性を達成することが難しくなる。
【００７０】
非酸反応性充填剤
本明細書に開示されるペースト／ペーストＧＩ組成物の第１ペーストは、非酸反応性充填剤を含む。本明細書に開示されるペースト／ペーストＧＩ組成物の第２ペーストはまた、第１ペースト中の非酸反応性充填剤と同じ又は異なる非酸反応性充填剤を任意に含むことができる。非酸反応性充填剤としては、例えば、粒子及び／又は繊維（例えば、本明細書で後述されるような実質的に結晶性の無機繊維）を挙げることができる。
【００７１】
非酸反応性充填剤は、水の存在下でポリ酸と合わせた場合に、（ｉ）グラスアイオノマーセメント反応において全く硬化しないか、又は（ｉｉ）硬化反応の遅延のみを示す、いずれかの充填剤である。
【００７２】
多種多様な非酸反応性充填剤を、本明細書に開示されるペースト／ペーストＧＩ組成物に使用することができる。特定の実施形態では、非酸反応性充填剤は無機充填剤である。特定の実施形態では、非酸反応性充填剤は非毒性で、ヒトの口腔内での使用に好適である。非酸反応性充填剤は、放射線不透過性又は放射線透過性であり得る。非酸反応性充填剤の粒子表面を、（例えばシランで）任意に表面処理することができる。
【００７３】
特定の実施形態では、非酸反応性充填剤としては、石英、窒化物、カオリン、ホウケイ酸ガラス、酸化ストロンチウム系ガラス、酸化バリウム系ガラス、シリカ、アルミナ、チタニア、ジルコニア、又はこれらの組み合わせを挙げることができる。
【００７４】
特定の実施形態では、非酸反応性充填剤としては、アルミナ、シリカ、ジルコニア、チタニア、又はこれらの組み合わせなどの金属酸化物を挙げることができる。いくつかの実施形態では、金属酸化物としては、酸化ナトリウム、酸化マグネシウム、酸化リチウム、酸化カルシウム、酸化ストロンチウム、酸化バリウム、酸化イットリウム、酸化イッテルビウム、酸化ランタン、酸化亜鉛、酸化鉄、酸化マンガン、酸化ビスマス、又はこれらの組み合わせなどの改質剤又はドーパントを更に挙げることができる。
【００７５】
特定の実施形態では、非酸反応性充填剤が、０．００５μｍ〜２０μｍの平均粒径を有する。いくつかの実施形態において、非酸反応性充填剤が、０．０１μｍ〜１０μｍの平均粒径を有する。特定の実施形態では、非酸反応性充填剤は、１０μｍ未満のｄ５０を有する。第１ペースト及び第２ペーストの両方が非酸反応性充填剤を含む実施形態では、第２ペースト中の非酸反応性充填剤の平均粒径は、第１ペースト中の非酸反応性充填剤の平均粒径と同じである又は異なることができる。
【００７６】
例示的な非酸反応性充填剤は、例えば、国際公開第２０１７／０１５１９３（Ａ１）号（Ｊａｈｎｓら）に更に記載されている。
【００７７】
特定の実施形態では、非酸反応性充填剤を、液体（例えば水）中の粒子の分散体又はゾルとして提供することができる。充填剤が水性分散体又はゾルとして提供される場合、水性分散体又はゾル中の水の量は、組成物中の水及び充填剤の量が算出される又は測定されるときに、考慮されなければならない。
【００７８】
本明細書に開示されるペースト／ペーストＧＩ組成物の場合、第１ペーストは、第１ペーストの全重量を基準として、少なくとも１０重量％の非酸反応性充填剤、少なくとも２５重量％の非酸反応性充填剤、又は少なくとも３５重量％の非酸反応性充填剤を含む。本明細書に開示されるペースト／ペーストＧＩ組成物の場合、第１ペーストは、第１ペーストの全重量を基準として、最大で８０重量％の非酸反応性充填剤、最大で７０重量％の非酸反応性充填剤、又は最大で６０重量％の非酸反応性充填剤を含む。
【００７９】
第２ペーストが非酸反応性充填剤を含む、本明細書に開示されるペースト／ペーストＧＩ組成物の実施形態では、第２ペーストは、第２ペーストの全重量を基準として、少なくとも１重量％の非酸反応性充填剤、少なくとも３重量％の非酸反応性充填剤、又は少なくとも５重量％の非酸反応性充填剤を含む。第２ペーストが非酸反応性充填剤を含む、本明細書に開示されるペースト／ペーストＧＩ組成物の実施形態では、第２ペーストは、第２ペーストの全重量を基準として、最大で５０重量％の非酸反応性充填剤、最大で４０重量％の非酸反応性充填剤、又は最大で３０重量％の非酸反応性充填剤を含む。
【００８０】
酸反応性充填剤
本明細書に開示されるペースト／ペーストＧＩ組成物の第２ペーストは、酸反応性充填剤を含む。
【００８１】
多種多様な酸反応性充填剤を、本明細書に開示されるペースト／ペーストＧＩ組成物に使用することができる。酸反応性充填剤は、ポリ酸及び水とグラスアイオノマーセメント反応をすることができる。
【００８２】
有用な酸反応性充填剤としては、例えば、金属酸化物、金属水酸化物、ヒドロキシアパタイト、酸反応性ガラス、及びこれらの組み合わせが挙げられる。特定の実施形態では、酸反応性充填剤としては、例えば、塩基性金属酸化物、金属水酸化物、ヒドロキシアパタイト、アルミノシリケートガラス、フルオロアルミノシリケートガラス、１．５未満のＳｉ／Ａｌ重量パーセント比を有するガラス、及びこれらの組み合わせからなる群から選択される無機充填剤が挙げられる。有用な金属酸化物としては、例えば、水酸化カルシウム、水酸化マグネシウム、水酸化ストロンチウム、及びこれらの混合物が挙げられる。
【００８３】
特定の実施形態では、酸反応性充填剤は、フルオロアルミノシリケート（「ＦＡＳ」）ガラスである。ＦＡＳガラスは、典型的には、ガラスを硬化性組成物の他成分と混合する場合に硬化した歯科用組成物を得ることができるよう、十分な量の溶出性陽イオンを含む。いくつかの実施形態では、ＦＡＳガラスはまた、硬化組成物が抗齲蝕性を有するよう、十分な量の溶出性フッ化物イオンを含む。
【００８４】
ＦＡＳガラスは、フッ化物、シリカ、アルミナ、及び他のガラス形成成分を含む融解物から、ＦＡＳガラス製造技術における当業者によく知られている技術を用いて製造することができる。例えば、米国特許第４，３７６，８３５号（Ｓｃｈｍｉｔｔら）及び同第５，２５０，５８５号（Ｇｕｇｇｅｎｂｅｒｇｅｒら）を参照のこと。いくつかの実施形態では、ＦＡＳガラスは、シリカ、アルミナ、氷晶石及び蛍石の混合物を融合することにより調製することができる。ＦＡＳガラスは、典型的には、十分に微細化された粒子の形態であるので、他のセメント成分とうまい具合に混合することができ、得られた混合物が口腔内に使用される場合に、良好に機能する。
【００８５】
有用なＦＡＳガラスは、当技術分野において既知であり、かつ多種多様な提供元から入手可能であり、多くは現在利用可能なガラスアイオノマーセメント、例えば、ＫＥＴＡＣ−ＭＯＬＡＲ又はＫＥＴＡＣ−ＦＩＬ  ＰＬＵＳの商標名で３Ｍ  ＥＳＰＥ  Ｄｅｎｔａｌから入手可能なもの、及びＦＵＪＩ−ＩＸの商標名で日本、東京のＧ−Ｃ  Ｄｅｎｔａｌ  Ｉｎｄｕｓｔｒｉａｌ  Ｃｏｒｐ．から入手可能なものなどに見出される。
【００８６】
特定の実施形態では、酸反応性充填剤が、３μｍ〜１０μｍの平均粒径を有する。酸反応性充填剤の平均粒径がこの範囲を超える場合、本明細書に記載されるペースト／ペーストＧＩ組成物中に含まれる組成物を混合する際に得られる組成物の粘稠性は所望より低くなり得、機械的特性は所望より劣り得る。酸反応性充填剤の平均粒径がこの範囲を下回る場合、本明細書に記載されるペースト／ペーストＧＩ組成物の凝結時間は、所望よりも速くなり得る。
【００８７】
例示的な酸反応性充填剤は、例えば、国際公開第２０１５／０８８９５６（Ａ１）号（Ｐｅｅｚら）に更に記載されている。
【００８８】
本明細書に開示されるペースト／ペーストＧＩ組成物の場合、第２ペーストは、第２ペーストの全重量を基準として、少なくとも４０重量％の酸反応性充填剤、少なくとも５０重量％の酸反応性充填剤、又は少なくとも６０重量％の酸反応性充填剤を含む。本明細書に開示されるペースト／ペーストＧＩ組成物の場合、第２ペーストは、第２ペーストの全重量を基準として、最大で９０重量％の酸反応性充填剤、最大で８８重量％の酸反応性充填剤、又は最大で８６重量％の酸反応性充填剤を含む。
【００８９】
酸反応性充填剤の量が高すぎる場合、本明細書に記載されるペースト／ペーストＧＩ組成物のペーストが適切に混合されない場合があり、得られる組成物の粘稠性を適切なものとし、機械的特性を許容可能なものとすることが難しくなり得る。
【００９０】
酸反応性充填剤の量が少なすぎる場合、本明細書に記載されるペースト／ペーストＧＩ組成物のそれぞれのペーストを混合することにより有用なペーストが得られない場合がある。更に、硬化組成物の機械的強度が低下し得る。
【００９１】
実質的に結晶性の無機繊維
本明細書に開示されるペースト／ペーストＧＩ組成物において、第１ペースト及び第２ペーストのうちの少なくとも１つは、実質的に結晶性の無機繊維を含む。
【００９２】
実質的に結晶性の無機繊維としては、鋭いＸ線回折（ＸＲＤ）ピークによって明示される非晶性の特徴が最小限である（すなわち、実質的に非非晶性である）無機繊維が挙げられる。ガラス繊維及びガラスセラミック繊維は、典型的には、実質的に結晶性の無機繊維ではない。本明細書に記載されるＸＲＤ結晶性指数試験法により測定した際、いくつかの実施形態では、実質的に結晶性の無機繊維が少なくとも０．０５の結晶性指数を有し、特定の実施形態では、少なくとも０．１の結晶性指数を有する。結晶性指数は、無機繊維試料における結晶性のレベルを特徴付けるために使用されるパラメータである。簡潔には、本明細書に更に記載されるＸＲＤ結晶性指数試験法では、内部標準としてタングステン粉末を使用する。内部又は質量標準は、試料中の存在量に基づいてＸ線強度値を正規化するために、結晶性指数を測定のため評価される試料に組み込まれる材料を指す。試験する各無機繊維試料を、タングステン粉末と重量比４：１で混合する。各無機繊維試料の調製物をエタノールスラリーとして混合し、次いで乾燥させ、試験する各無機繊維試料に対して２つの試料調製物を作製する。次いで、各試料調製物を６回ＸＲＤスキャンする。結晶性指数は、１４〜４６度（２シータ）の散乱角範囲内での分析物の結晶相回折ピークにおいて観察されたピーク面積と、タングステン内部標準における（１１０）回折ピーク面積との比である。
【００９３】
セラミック繊維及び／又は金属酸化物繊維を含む、多種多様な実質的に結晶性の無機繊維を使用することができる。実質的に結晶性の無機繊維が金属酸化物繊維を含む実施形態では、多種多様な金属酸化物を使用することができる。例示的な金属酸化物としては、アルミナ、シリカ、ジルコニア、チタニア、及びこれらの組み合わせが挙げられるが、これらに限定されない。アルミノシリケートなどの混合金属酸化物は、典型的には、ガラス状ドメインが実質的に形成されることを避けるため、混合金属酸化物の全重量を基準として、２０重量％以下のシリケートを含む。金属酸化物を、酸化ナトリウム、酸化マグネシウム、酸化リチウム、酸化カルシウム、酸化ストロンチウム、酸化バリウム、酸化イットリウム、酸化イッテルビウム、酸化ランタン、酸化亜鉛、酸化鉄、酸化マンガン、酸化ビスマス、及びこれらの組み合わせからなる群から選択される成分で任意に改質（例えばドープ）することができる。金属酸化物が改質剤又はドーパント成分を含む実施形態では、ガラス状ドメインが実質的に形成されることを避けるため、成分は、典型的には、金属酸化物の全重量を基準として１０重量％以下で存在する。
【００９４】
本明細書に開示されるペースト／ペーストＧＩ組成物の特定の実施形態では、ペースト中に含まれる実質的に結晶性の無機繊維が、少なくとも３μｍの平均直径を有する。
【００９５】
本明細書に開示されるペースト／ペーストＧＩ組成物の特定の実施形態では、ペースト中に含まれる実質的に結晶性の無機繊維が、最大で２５μｍ、又は最大で２０μｍの平均直径を有する。
【００９６】
本明細書に開示されるペースト／ペーストＧＩ組成物のいくつかの実施形態では、ペースト中に含まれる実質的に結晶性の無機繊維が、１００：１以下、５０：１以下、２５：１以下、又は１５：１以下の平均アスペクト比を有する。本明細書に開示されるペースト／ペーストＧＩ組成物の特定の実施形態では、ペースト中に含まれる実質的に結晶性の無機繊維が、１０：１〜５０：１又は１５：１〜２５：１の平均アスペクト比を有する。本明細書に開示されるペースト／ペーストＧＩ組成物のいくつかの特定の実施形態では、ペースト中に含まれる実質的に結晶性の無機繊維が、約１０：１の平均アスペクト比を有する。
【００９７】
本明細書に開示されるペースト／ペーストＧＩ組成物の特定の実施形態では、ペースト中に含まれる実質的に結晶性の無機繊維が、１ｍｍ以下、又は０．５ｍｍ以下の平均長さを有する。
【００９８】
本明細書に開示されるペースト／ペーストＧＩ組成物の特定の実施形態では、ペースト中に含まれる実質的に結晶性の無機繊維が、少なくとも２５μｍの平均長さを有する。
【００９９】
本明細書に開示されるペースト／ペーストＧＩ組成物の特定の実施形態では、第１ペーストは、第１ペーストの全重量を基準として、実質的に結晶性の無機繊維を６５重量％以下含む。
【０１００】
本明細書に開示されるペースト／ペーストＧＩ組成物の特定の実施形態では、第２ペーストは、第２ペーストの全重量を基準として、実質的に結晶性の無機繊維を６５重量％以下含む。
【０１０１】
本明細書に開示されるペースト／ペーストＧＩ組成物の特定の実施形態では、組成物は、組成物の全重量を基準として、実質的に結晶性の無機繊維を４０重量％以下含む。
【０１０２】
本明細書に開示されるペースト／ペーストＧＩ組成物の特定の実施形態では、組成物は、組成物の全重量を基準として、実質的に結晶性の無機繊維を１０重量％〜１５重量％含む。
【０１０３】
含水率
本明細書に開示されるペースト／ペーストＧＩ組成物中の水は、蒸留水、脱イオン水、又は普通の水道水とすることができる。典型的には、脱イオン水が使用される。水の量は、適切な取扱い特性及び混合特性を提供するのに、並びに特にセメント反応において、イオン輸送を許容するのに、十分であるべきである。
【０１０４】
水の量が少なすぎると、得られるペーストの粘稠性を作業可能なものとすることが難しくなり得る。水の量が多すぎると、同様に、得られるペーストの粘稠性を作業可能なものとすることが難しくなり得る。更に、所望の機械的特性を達成することが難しくなる可能性がある。
【０１０５】
本明細書に開示されるペースト／ペーストＧＩ組成物のいくつかの実施形態では、第１ペースト及び第２ペーストを合わせた含水率は、組成物の全重量を基準として、２０重量％未満、１９重量％未満、１８重量％未満、１７重量％未満、１６重量％未満、又は１５重量％未満である。
【０１０６】
本明細書に開示されるペースト／ペーストＧＩ組成物の特定の実施形態では、第１ペースト及び第２ペーストを合わせた含水率は、組成物の全重量を基準として、少なくとも１０重量％であり、いくつかの実施形態では少なくとも１５重量％である。
【０１０７】
本明細書に開示されるペースト／ペーストＧＩ組成物の特定の実施形態では、第１ペーストの含水率が、第１ペーストの全重量を基準として、２０重量％未満、１９重量％未満、１８重量％未満、１７重量％未満、１６重量％未満、又は１５重量％未満である。
【０１０８】
本明細書に開示されるペースト／ペーストＧＩ組成物の特定の実施形態では、第２ペーストの含水率は、第２ペーストの全重量を基準として、２０重量％未満、１９重量％未満、１８重量％未満、１７重量％未満、１６重量％未満、又は１５重量％未満である。
【０１０９】
任意の錯化剤
特定の実施形態では、第１ペーストは、錯化剤を任意に含んでもよい。
【０１１０】
第１ペーストが錯化剤を含む実施形態では、多種多様な錯化剤を使用することができる。有用な錯化剤は、水溶性であること（２３℃で少なくとも５０ｇ／ｌの水に）、５０ｇ／ｍｏｌ〜５００ｇ／ｍｏｌの分子量を有すること、又は７５ｇ／ｍｏｌ〜３００ｇ／ｍｏｌの分子量を有すること、のうちの１つ以上により特徴付けることができる。
【０１１１】
例示的な錯化剤としては、酒石酸、クエン酸、エチレンジアミン四酢酸（ＥＤＴＡ）、サリチル酸、メリト酸、ジヒドロキシ酒石酸、ニトリロ三酢酸（ＮＴＡ）、２，４及び２，６ジヒドロキシ安息香酸、ホスホノカルボン酸、ホスホノコハク酸、並びにこれらの混合物が挙げられるが、これらに限定されない。錯化剤の更なる例は、例えば、米国特許第４，５６９，９５４号（Ｗｉｌｓｏｎら）に見出すことができる。
【０１１２】
第１ペーストが錯化剤を含む、本明細書に開示されるペースト／ペーストＧＩ組成物の実施形態では、第１ペーストは、第１ペーストの全重量を基準として、少なくとも０．１重量％の錯化剤、少なくとも１．０重量％の錯化剤、又は少なくとも１．５重量％の錯化剤を含む。第１ペーストが錯化剤を含む、本明細書に開示されるペースト／ペーストＧＩ組成物では、第１ペーストは、第１ペーストの全重量を基準として、最大で１２重量％の錯化剤、最大で１０重量％の錯化剤、又は最大で８重量％の錯化剤を含む。
【０１１３】
任意の添加剤
本明細書に開示されるペースト／ペーストＧＩ組成物は、香味剤、フッ素化剤、緩衝剤、麻痺剤、再石灰化剤、脱感作剤、着色剤、指示薬、粘度調整剤、界面活性剤、安定剤、防腐剤（例えば安息香酸）、又はこれらの組み合わせが挙げられるが、これらに限定されない、当技術分野において既知の様々な添加剤を任意に含んでもよい。着色剤が存在すると、水性組成物により所望の口腔内表面全てがコーティングされたことを検出するのに役立つ場合がある。着色剤の色の濃さはまた、口腔内表面上のコーティングの均一性を検出するのに役立つ場合がある。
【０１１４】
添加剤が第１ペースト中に存在する、本明細書に開示されるペースト／ペーストＧＩ組成物の実施形態では、第１ペーストは、第１ペーストの全重量を基準として、少なくとも０．０１重量％の添加剤、少なくとも０．０５重量％の添加剤、又は少なくとも０．１重量％の添加剤を含む。添加剤が第１ペースト中に存在する、本明細書に開示されるペースト／ペーストＧＩ組成物では、第１ペーストは、第１ペーストの全重量を基準として、最大で５重量％の添加剤、最大で３重量％の添加剤、又は最大で１重量％の添加剤を含む。
【０１１５】
添加剤が第２ペースト中に存在する、本明細書に開示されるペースト／ペーストＧＩ組成物の実施形態では、第２ペーストは、第２ペーストの全重量を基準として、少なくとも０．０１重量％の添加剤、少なくとも０．０５重量％の添加剤、又は少なくとも０．１重量％の添加剤を含む。添加剤が第２ペースト中に存在する、本明細書に開示されるペースト／ペーストＧＩ組成物では、第２ペーストは、第２ペーストの全重量を基準として、最大で５重量％の添加剤、最大で３重量％の添加剤、又は最大で１重量％の添加剤を含む。
【０１１６】
典型的には、本明細書に開示されるペースト／ペーストＧＩ組成物の第１ペースト及び第２ペーストのいずれも、以下の成分のどれも単独で、又は組み合わせて含まない。ａ）１重量％を超える又は０．５重量％を超える量のＨＥＭＡ、ｂ）１重量％を超える又は０．５重量％を超える量の樹脂、ｃ）１重量％を超える又は０．５重量％を超える量の樹脂又はモノマーを硬化させるのに好適な開始剤成分、ｄ）１重量％を超える又は０．５重量％を超える量の、メトキシフェノール又は３，５−ジ−ｔｅｒｔ−ブチル−４−ヒドロキシトルオールのような阻害剤、ｅ）１重量％を超える又は０．５重量％を超える量の、ゼオライトのような乾燥剤。
【０１１７】
したがって、ペースト／ペーストＧＩ組成物のペーストを混合した場合に得られる組成物は樹脂改質グラスアイオノマーセメント（ＲＭ−ＧＩＣ）ではなく、したがって、重合に基づく硬化系を含まない。
【０１１８】
したがって、特定の実施形態では、本明細書に開示されるペースト／ペーストＧＩ組成物は、レドックス開始剤系又は熱的誘導開始剤系若しくは放射線に誘導開始剤系を含まない。
【０１１９】
第１ペースト及び第２ペースト
第１ペーストは、典型的には、７未満のｐＨを有することにより特徴付けることができる。
【０１２０】
第２ペーストは、典型的には、７より大きいｐＨを有することにより特徴付けることができる。
【０１２１】
第１ペースト及び／又は第２ペーストは各々独立して、任意に溶媒を更に含み得る。いくつかの実施形態では、溶媒又は共溶媒の添加は、組成物の粘度及び粘稠性を調整するのに役立ち得る。
【０１２２】
有用な溶媒の例としては、アルコール（例えば、メタノール、エタノール、及びプロパノール）、ポリアルコール／ポリオール（例えば、エチレングリコール及びグリセロール）、並びにこれらの組み合わせが挙げられる。
【０１２３】
デバイス
本明細書に記載されるペースト／ペーストＧＩ組成物の第１ペースト及び第２ペーストは、様々な実施形態にて施術者に提供することができる。
【０１２４】
一実施形態では、ペーストは、別々の封着可能な容器（例えばプラスチック又はガラスで製造された）中に収容され得る。使用のために、施術者は、適切な分量のペースト成分を容器から取り、その分量を混合プレート上で手で混合してもよい。
【０１２５】
いくつかの実施形態では、ペーストは、貯蔵デバイスの別々のコンパートメント中に収容される。貯蔵デバイスは、典型的には、それぞれのペーストを貯蔵するための２つのコンパートメントを備え、各コンパートメントには、それぞれのペーストを送達するためのノズルが備えられている。一旦、適切な分量が送達されたら、次いで、ペーストは、混合プレート上で手で混合され得る。
【０１２６】
特定の実施形態では、貯蔵デバイスは、静的混合チップを受け入れるためのインターフェースを有する。混合チップは、それぞれのペーストを混合するために使用される。静的混合チップは、例えば、ＳｕｌｚｅｒＭｉｘｐａｃ  ｃｏｍｐａｎｙから入手可能である。有用な貯蔵デバイスは、カートリッジ、シリンジ及びチューブを備える。
【０１２７】
貯蔵デバイスは、典型的には２つのハウジング又はコンパートメントを備え、これは、ノズルを有する前端、及び後端、並びに少なくとも１つの、ハウジング又はコンパートメント中で移動可能なピストンを有する。
【０１２８】
有用なカートリッジは、例えば、米国特許出願公開第２００７／００９００７９（Ａ１）号（Ｋｅｌｌｅｒら）及び米国特許第５，９１８，７７２号（Ｋｅｌｌｅｒら）に記載されている。有用なカートリッジは、例えば、ＳｕｌｚｅｒＭｉｘｐａｃ  ＡＧ（スイス）から入手可能である。有用な静的混合チップは、例えば、米国特許出願公開第２００６／０１８７７５２（Ａ１）号（Ｋｅｌｌｅｒら）及び米国特許第５，９４４，４１９号（Ｓｔｒｅｉｆｆ）に記載されている。有用な混合チップは、例えば、ＳｕｌｚｅｒＭｉｘｐａｃ  ＡＧ（スイス）から入手可能である。
【０１２９】
他の有用な貯蔵デバイスは、例えば、国際公開第２０１０／１２３８００号（３Ｍ）、国際公開第２００５／０１６７８３号（３Ｍ）、国際公開第２００７／１０４０３７号（３Ｍ）、国際公開第２００９／０６１８８４号（３Ｍ）に記載されている。
【０１３０】
あるいは、本明細書に記載されるペースト／ペーストＧＩ組成物は、２つの個々のシリンジ中にて提供することができ、その個々のペーストは、使用前に手で混合することができる。
【０１３１】
特定の実施形態では、本明細書に開示されるペースト／ペーストＧＩ組成物は、第１ペースト、第２ペースト、並びに第１ペースト及び第２ペーストを混合して硬化組成物を形成するための（本明細書に開示されるような）１つ以上の方法を記載する指示書を含むキットとして提供することができる。
【０１３２】
一実施形態では、本開示は、第１ペースト及び第２ペーストを含む、本明細書に記載される硬化性グラスアイオノマー組成物を貯蔵するためのデバイスを提供し、第１ペースト及び第２ペーストのうちの少なくとも１つは、実質的に結晶性の無機繊維を含む。デバイスは、第１ペーストを収容した第１コンパートメント、及び第２ペーストを収容した第２コンパートメントを含む。いくつかの実施形態では、第１コンパートメント及び第２コンパートメントとの双方が各々独立して、静的混合チップのエントランスオリフィスを受け入れるためのノズル又はインターフェースを備える。
【０１３３】
いくつかの実施形態では、第１ペースト及び第２ペーストの混合比は、体積に関して１：３〜２：１であり、特定の実施形態では、体積に関して１：２〜２：１である。
【０１３４】
他の実施形態では、第１ペースト及び第２ペーストの混合比は、重量に関して１：６〜１：１であり、特定の実施形態では、重量に関して１：４〜１：１である。
【０１３５】
それぞれのペーストを混合したときに得られる又は得られたものであるか、又は得ることができる組成物は、歯科用セメント、歯科用充填材、歯科用コアビルドアップ材料、又は歯科用根管充填材料として、又はそれらを製造するために、特に有用である。
【０１３６】
方法
施術者は、本明細書に開示されるペースト／ペーストＧＩ組成物を多種多様な方法で使用し、硬化組成物を調製することができる。
【０１３７】
一実施形態では、本方法は、第１ペースト及び第２ペーストを含む、本明細書に記載される硬化性グラスアイオノマー組成物を提供することであって、第１ペースト及び第２ペーストのうちの少なくとも１つが実質的に結晶性の無機繊維を含む、こと、第１ペースト及び第２ペーストを組み合わせて混合物（例えば、硬化性組成物）を形成すること、並びに混合物を硬化させて硬化組成物を形成すること、を含む。
【０１３８】
別の実施形態では、本方法は、第１ペースト及び第２ペーストを含む、本明細書に記載される硬化性グラスアイオノマー組成物を貯蔵するためのデバイスを提供することであって、第１ペースト及び第２ペーストのうちの少なくとも１つが実質的に結晶性の無機繊維を含み、デバイスが第１ペーストを収容した第１コンパートメント、及び第２ペーストを収容した第２コンパートメントを備える、こと、第１ペースト及び第２ペーストを組み合わせて混合物（例えば、硬化性組成物）を形成すること、並びに混合物を硬化させて硬化組成物を形成すること、を含む。
【０１３９】
特定の実施形態では、混合物（例えば、硬化性組成物）を歯牙硬組織表面に適用し、混合物（例えば、硬化性組成物）を硬化させて歯牙硬組織表面に硬化組成物を形成させる。
【０１４０】
一実施形態によれば、本明細書に開示されるＧＩ組成物の２つのペーストを混合することにより得られるか、又は得ることができるセメント組成物は、硬化前又は硬化中に、以下のパラメータのうちの少なくとも１つ、２つ以上、又は全てを満たすことができる。ＥＮ−ＩＳＯ  ９９１７−１：２００７に従って測定した約５分、４分、又は３分以内の凝結時間、ＥＮ−ＩＳＯ  ９９１７−１：２００７に従って測定した約４分、３分、２分、又は１分以内の作業時間、及び、貯蔵安定であること。所望する場合、凝結時間及び硬化挙動を、本明細書の実施例セクションでより詳細に記載のとおりに測定することができる。
【０１４１】
特定の実施形態では、本明細書に開示されるペースト／ペーストＧＩ組成物の第１ペースト及び第２ペーストを混合することから形成される混合物（例えば、硬化性組成物）は、施術者が組成物を十分に混合するだけでなく、組成物を、例えば、クラウン、ブリッジ、根管、又は形成した歯の表面に適用することも可能な十分な作業時間を有する。更に、混合物（例えば、硬化性組成物）は、施術者の時間を節約し患者の利便性を高めることができる、都合よく短い凝結時間を有する。
【０１４２】
別の実施形態によれば、本明細書に開示されるペースト／ペーストＧＩ組成物の第１ペースト及び第２ペーストを混合することから形成される混合物（例えば、硬化性組成物）は、硬化後、以下のパラメータのうちの１つ、２つ以上、又は全てを満たすことができる。組成物を被覆するために箔の代わりにガラススラブを使用することを条件として、ＥＮ−ＩＳＯ  ９９１７−２：２０１０に従って測定する、約２０ＭＰａを超える又は約２５ＭＰａを超える曲げ強度。組成物を被覆するために箔の代わりにガラススラブを使用することを条件として、ＥＮ−ＩＳＯ  ９９１７−１／２００７に従って測定する、約１００ＭＰａを超える、約１２０ＭＰａを超える、又は約１５０ＭＰａを超える圧縮強度。所望する場合、これらのパラメータを、本明細書の実施例セクションに記載のとおりに測定することができる。
【０１４３】
本明細書に開示されるペースト／ペーストＧＩ組成物は、当技術分野におけるグラスアイオノマーセメントの市販の状態と比較して、容易に混合することができ、凝結時間などの他の重要なパラメータに影響を与えることなく、曲げ強度及び破壊靭性といった適切な機械的特性を実現することができる。典型的には、本明細書に開示されるペースト／ペーストＧＩ組成物は、エナメル質及び象牙質といった歯の表面に対して適切に接着することができる。
【０１４４】
本開示の例示的実施形態
硬化性グラスアイオノマー組成物及びその使用方法を提供することが可能な、様々な実施形態が開示される。
【０１４５】
実施形態１Ａは、水と、ポリ酸と、非酸反応性充填剤とを含む第１ペースト、並びに水と、酸反応性充填剤とを含む第２ペーストを含む硬化性グラスアイオノマー組成物であって、第１ペースト及び第２ペーストのうちの少なくとも１つは実質的に結晶性の無機繊維を更に含み、組成物は樹脂を本質的に含まない、硬化性グラスアイオノマー組成物である。
【０１４６】
実施形態２Ａは、組成物が樹脂を含まない、実施形態１Ａに記載の硬化性グラスアイオノマー組成物である。
【０１４７】
実施形態３Ａは、第１ペースト及び第２ペーストを合わせた含水率が、組成物の全重量を基準として２０重量％未満である、実施形態１Ａ又は２Ａに記載の組成物である。
【０１４８】
実施形態４Ａは、第１ペースト及び第２ペーストを合わせた含水率が、組成物の全重量を基準として１９重量％未満である、実施形態１Ａ〜３Ａのいずれか１つに記載の組成物である。
【０１４９】
実施形態５Ａは、第１ペースト及び第２ペーストを合わせた含水率が、組成物の全重量を基準として１８重量％未満である、実施形態１Ａ〜４Ａのいずれか１つに記載の組成物である。
【０１５０】
実施形態６Ａは、第１ペースト及び第２ペーストを合わせた含水率が、組成物の全重量を基準として１７重量％未満である、実施形態１Ａ〜５Ａのいずれか１つに記載の組成物である。
【０１５１】
実施形態７Ａは、第１ペースト及び第２ペーストを合わせた含水率が、組成物の全重量を基準として１６重量％未満である、実施形態１Ａ〜６Ａのいずれか１つに記載の組成物である。
【０１５２】
実施形態８Ａは、第１ペースト及び第２ペーストを合わせた含水率が、組成物の全重量を基準として１５重量％未満である、実施形態１Ａ〜７Ａのいずれか１つに記載の組成物である。
【０１５３】
実施形態９Ａは、第１ペースト及び第２ペーストを合わせた含水率が、組成物の全重量を基準として１０重量％〜１５重量％である、実施形態１Ａ〜８Ａのいずれか１つに記載の組成物である。
【０１５４】
実施形態１０Ａは、第１ペーストが、第１ペーストの全重量を基準として、実質的に結晶性の無機繊維を６５重量％以下含む、実施形態１Ａ〜９Ａのいずれか１つに記載の組成物である。
【０１５５】
実施形態１１Ａは、第２ペーストが、第２ペーストの全重量を基準として、実質的に結晶性の無機繊維を６５重量％以下含む、実施形態１Ａ〜１０Ａのいずれか１つに記載の組成物である。
【０１５６】
実施形態１２Ａは、組成物が、組成物の全重量を基準として、実質的に結晶性の無機繊維を４０重量％以下含む、実施形態１Ａ〜１１Ａのいずれか１つに記載の組成物である。
【０１５７】
実施形態１３Ａは、組成物が、組成物の全重量を基準として、実質的に結晶性の無機繊維を１０重量％〜１５重量％含む、実施形態１Ａ〜１２Ａのいずれか１つに記載の組成物である。
【０１５８】
実施形態１４Ａは、実質的に結晶性の無機繊維が、セラミック及び／又は金属酸化物を含む、実施形態１Ａ〜１３Ａのいずれか１つに記載の組成物である。
【０１５９】
実施形態１５Ａは、実質的に結晶性の無機繊維が、アルミナ、シリカ、ジルコニア、チタニア、及びこれらの組み合わせからなる群から選択される金属酸化物を含む、実施形態１Ａ〜１４Ａのいずれか１つに記載の組成物である。
【０１６０】
実施形態１６Ａは、金属酸化物が、酸化ナトリウム、酸化マグネシウム、酸化リチウム、酸化カルシウム、酸化ストロンチウム、酸化バリウム、酸化イットリウム、酸化イッテルビウム、酸化亜鉛、酸化鉄、酸化マンガン、酸化ビスマス、及びこれらの組み合わせからなる群から選択される成分で改質される、実施形態１５Ａに記載の組成物である。
【０１６１】
実施形態１７Ａは、ペースト中に含まれる実質的に結晶性の無機繊維が、少なくとも３μｍの平均直径を有する、実施形態１Ａ〜１６Ａのいずれか１つに記載の組成物である。
【０１６２】
実施形態１８Ａは、ペースト中に含まれる実質的に結晶性の無機繊維が、最大で２５μｍの平均直径を有する、実施形態１Ａ〜１７Ａのいずれか１つに記載の組成物である。
【０１６３】
実施形態１９Ａは、ペースト中に含まれる実質的に結晶性の無機繊維が、最大で２０μｍの平均直径を有する、実施形態１Ａ〜１８Ａのいずれか１つに記載の組成物である。
【０１６４】
実施形態２０Ａは、ペースト中に含まれる実質的に結晶性の無機繊維が、約１０：１の平均アスペクト比を有する、実施形態１Ａ〜１９Ａのいずれか１つに記載の組成物である。
【０１６５】
実施形態２１Ａは、ペースト中に含まれる実質的に結晶性の無機繊維が、１ｍｍ以下の平均長さを有する、実施形態１Ａ〜２０Ａのいずれか１つに記載の組成物である。
【０１６６】
実施形態２２Ａは、ペースト中に含まれる実質的に結晶性の無機繊維が、０．５ｍｍ以下の平均長さを有する、実施形態１Ａ〜２１Ａのいずれか１つに記載の組成物である。
【０１６７】
実施形態２３Ａは、ペースト中に含まれる実質的に結晶性の無機繊維が、少なくとも２５μｍの平均長さを有する、実施形態１Ａ〜２２Ａのいずれか１つに記載の組成物である。
【０１６８】
実施形態２４Ａは、ＸＲＤ結晶性指数試験法により測定した際、実質的に結晶性の無機繊維が少なくとも０．０５の結晶性指数を有する、実施形態１Ａ〜２３Ａのいずれか１つに記載の組成物である。
【０１６９】
実施形態２５Ａは、ＸＲＤ結晶性指数試験法により測定した際、実質的に結晶性の無機繊維が少なくとも０．１の結晶性指数を有する、実施形態１Ａ〜２４Ａのいずれか１つに記載の組成物である。
【０１７０】
実施形態２６Ａは、非酸反応性充填剤が、石英、窒化物、カオリン、ホウケイ酸ガラス、酸化ストロンチウム系ガラス、酸化バリウム系ガラス、シリカ、アルミナ、チタニア、ジルコニア、及びこれらの組み合わせからなる群から選択される、実施形態１Ａ〜２５Ａのいずれか１つに記載の組成物である。
【０１７１】
実施形態２７Ａは、非酸反応性充填剤が、アルミナ、シリカ、ジルコニア、チタニア、及びこれらの組み合わせからなる群から選択される金属酸化物を含む、実施形態１Ａ〜２６Ａのいずれか１つに記載の組成物である。
【０１７２】
実施形態２８Ａは、非酸反応性充填剤が、０．００５μｍ〜１０μｍの平均粒径を有する、実施形態１Ａ〜２７Ａのいずれか１つに記載の組成物である。
【０１７３】
実施形態２９Ａは、酸反応性充填剤が、塩基性金属酸化物、金属水酸化物、ヒドロキシアパタイト、アルミノシリケートガラス、フルオロアルミノシリケートガラス、１．５未満のＳｉ／Ａｌ重量パーセント比を有するガラス、及びこれらの組み合わせからなる群から選択される無機充填剤を含む、実施形態１Ａ〜２８Ａのいずれか１つに記載の組成物である。
【０１７４】
実施形態３０Ａは、酸反応性充填剤が、３μｍ〜１０μｍの平均粒径を有する、実施形態１Ａ〜２９Ａのいずれか１つに記載の組成物である。
【０１７５】
実施形態３１Ａは、第１ペーストが錯化剤を更に含む、実施形態１Ａ〜３０Ａのいずれか１つに記載の組成物である。
【０１７６】
実施形態１Ｂは、実施形態１Ａ〜３１Ａのいずれか１つに記載の硬化性グラスアイオノマー組成物を提供すること、第１ペースト及び第２ペーストを組み合わせて混合物を形成すること、並びに混合物を硬化させて硬化組成物を形成すること、を含む、硬化組成物の調製方法である。
【０１７７】
実施形態１Ｃは、第１ペーストを収容した第１コンパートメント、及び第２ペーストを収容した第２コンパートメントを備える、実施形態１Ａ〜３１Ａのいずれか１つに記載の組成物を貯蔵するためのデバイスである。
【０１７８】
実施形態２Ｃは、第１コンパートメント及び第２コンパートメントとの双方が各々独立して、静的混合チップのエントランスオリフィスを受け入れるためのノズル又はインターフェースを備える、実施形態１Ｃに記載のデバイスである。
【０１７９】
実施形態１Ｄは、実施形態１Ｃ又は２Ｃに記載のデバイスを提供すること、第１ペースト及び第２ペーストを組み合わせて混合物を形成すること、並びに混合物を硬化させて硬化組成物を形成すること、を含む、硬化組成物の調製方法である。
【０１８０】
実施形態１Ｅは、水と、ポリ酸と、非酸反応性充填剤とを含む第１ペースト、並びに水と、酸反応性充填剤とを含む第２ペーストを含む硬化性グラスアイオノマー組成物であって、第１ペースト及び第２ペーストのうちの少なくとも１つは実質的に結晶性の無機繊維を更に含み、第１ペースト及び第２ペーストを合わせた含水率は、組成物の全重量を基準として２０重量％未満である、硬化性グラスアイオノマー組成物である。
【０１８１】
実施形態２Ｅは、第１ペーストの含水率が、第１ペーストの全重量を基準として２０重量％未満であり、第２ペーストの含水率が、第２ペーストの全重量を基準として２０重量％未満である、実施形態１Ｅに記載の硬化性グラスアイオノマー組成物である。
【０１８２】
実施形態３Ｅは、第１ペースト及び第２ペーストを合わせた含水率が、組成物の全重量を基準として２０重量％未満である、実施形態１Ｅ又は２Ｅに記載の組成物である。
【０１８３】
実施形態４Ｅは、第１ペースト及び第２ペーストを合わせた含水率が、組成物の全重量を基準として１９重量％未満である、実施形態１Ｅ〜３Ｅのいずれか１つに記載の組成物である。
【０１８４】
実施形態５Ｅは、第１ペースト及び第２ペーストを合わせた含水率が、組成物の全重量を基準として１８重量％未満である、実施形態１Ｅ〜４Ｅのいずれか１つに記載の組成物である。
【０１８５】
実施形態６Ｅは、第１ペースト及び第２ペーストを合わせた含水率が、組成物の全重量を基準として１７重量％未満である、実施形態１Ｅ〜５Ｅのいずれか１つに記載の組成物である。
【０１８６】
実施形態７Ｅは、第１ペースト及び第２ペーストを合わせた含水率が、組成物の全重量を基準として１６重量％未満である、実施形態１Ｅ〜６Ｅのいずれか１つに記載の組成物である。
【０１８７】
実施形態８Ｅは、第１ペースト及び第２ペーストを合わせた含水率が、組成物の全重量を基準として１５重量％未満である、実施形態１Ｅ〜７Ｅのいずれか１つに記載の組成物である。
【０１８８】
実施形態９Ｅは、第１ペースト及び第２ペーストを合わせた含水率が、組成物の全重量を基準として１０重量％〜１５重量％である、実施形態１Ｅ〜８Ｅのいずれか１つに記載の組成物である。
【０１８９】
実施形態１０Ｅは、第１ペーストが、第１ペーストの全重量を基準として、実質的に結晶性の無機繊維を６５重量％以下含む、実施形態１Ｅ〜９Ｅのいずれか１つに記載の組成物である。
【０１９０】
実施形態１１Ｅは、第２ペーストが、第２ペーストの全重量を基準として、実質的に結晶性の無機繊維を６５重量％以下含む、実施形態１Ｅ〜１０Ｅのいずれか１つに記載の組成物である。
【０１９１】
実施形態１２Ｅは、組成物が、組成物の全重量を基準として、実質的に結晶性の無機繊維を４０重量％以下含む、実施形態１Ｅ〜１１Ｅのいずれか１つに記載の組成物である。
【０１９２】
実施形態１３Ｅは、組成物が、組成物の全重量を基準として、実質的に結晶性の無機繊維を１０重量％〜１５重量％含む、実施形態１Ｅ〜１２Ｅのいずれか１つに記載の組成物である。
【０１９３】
実施形態１４Ｅは、実質的に結晶性の無機繊維が、セラミック及び／又は金属酸化物を含む、実施形態１Ｅ〜１３Ｅのいずれか１つに記載の組成物である。
【０１９４】
実施形態１５Ｅは、実質的に結晶性の無機繊維が、アルミナ、シリカ、ジルコニア、チタニア、及びこれらの組み合わせからなる群から選択される金属酸化物を含む、実施形態１Ｅ〜１４Ｅのいずれか１つに記載の組成物である。
【０１９５】
実施形態１６Ｅは、金属酸化物が、酸化ナトリウム、酸化マグネシウム、酸化リチウム、酸化カルシウム、酸化ストロンチウム、酸化バリウム、酸化イットリウム、酸化イッテルビウム、酸化亜鉛、酸化鉄、酸化マンガン、酸化ビスマス、及びこれらの組み合わせからなる群から選択される成分で改質される、実施形態１５Ｅに記載の組成物である。
【０１９６】
実施形態１７Ｅは、ペースト中に含まれる実質的に結晶性の無機繊維が、少なくとも３μｍの平均直径を有する、実施形態１Ｅ〜１６Ｅのいずれか１つに記載の組成物である。
【０１９７】
実施形態１８Ｅは、ペースト中に含まれる実質的に結晶性の無機繊維が、最大で２５μｍの平均直径を有する、実施形態１Ｅ〜１７Ｅのいずれか１つに記載の組成物である。
【０１９８】
実施形態１９Ｅは、ペースト中に含まれる実質的に結晶性の無機繊維が、最大で２０μｍの平均直径を有する、実施形態１Ｅ〜１８Ｅのいずれか１つに記載の組成物である。
【０１９９】
実施形態２０Ｅは、ペースト中に含まれる実質的に結晶性の無機繊維が、約１０：１の平均アスペクト比を有する、実施形態１Ｅ〜１９Ｅのいずれか１つに記載の組成物である。
【０２００】
実施形態２１Ｅは、ペースト中に含まれる実質的に結晶性の無機繊維が、１ｍｍ以下の平均長さを有する、実施形態１Ｅ〜２０Ｅのいずれか１つに記載の組成物である。
【０２０１】
実施形態２２Ｅは、ペースト中に含まれる実質的に結晶性の無機繊維が、０．５ｍｍ以下の平均長さを有する、実施形態１Ｅ〜２１Ｅのいずれか１つに記載の組成物である。
【０２０２】
実施形態２３Ｅは、ペースト中に含まれる実質的に結晶性の無機繊維が、少なくとも２５μｍの平均長さを有する、実施形態１Ｅ〜２２Ｅのいずれか１つに記載の組成物である。
【０２０３】
実施形態２４Ｅは、ＸＲＤ結晶性指数試験法により測定した際、実質的に結晶性の無機繊維が少なくとも０．０５の結晶性指数を有する、実施形態１Ｅ〜２３Ｅのいずれか１つに記載の組成物である。
【０２０４】
実施形態２５Ｅは、ＸＲＤ結晶性指数試験法により測定した際、実質的に結晶性の無機繊維が少なくとも０．１の結晶性指数を有する、実施形態１Ｅ〜２４Ｅのいずれか１つに記載の組成物である。
【０２０５】
実施形態２６Ｅは、非酸反応性充填剤が、石英、窒化物、カオリン、ホウケイ酸ガラス、酸化ストロンチウム系ガラス、酸化バリウム系ガラス、シリカ、アルミナ、チタニア、ジルコニア、及びこれらの組み合わせからなる群から選択される、実施形態１Ｅ〜２５Ｅのいずれか１つに記載の組成物である。
【０２０６】
実施形態２７Ｅは、非酸反応性充填剤が、アルミナ、シリカ、ジルコニア、チタニア、及びこれらの組み合わせからなる群から選択される金属酸化物を含む、実施形態１Ｅ〜２６Ｅのいずれか１つに記載の組成物である。
【０２０７】
実施形態２８Ｅは、非酸反応性充填剤が、０．００５μｍ〜１０μｍの平均粒径を有する、実施形態１Ｅ〜２７Ｅのいずれか１つに記載の組成物である。
【０２０８】
実施形態２９Ｅは、酸反応性充填剤が、塩基性金属酸化物、金属水酸化物、ヒドロキシアパタイト、アルミノシリケートガラス、フルオロアルミノシリケートガラス、１．５未満のＳｉ／Ａｌ重量パーセント比を有するガラス、及びこれらの組み合わせからなる群から選択される無機充填剤を含む、実施形態１Ｅ〜２８Ｅのいずれか１つに記載の組成物である。
【０２０９】
実施形態３０Ｅは、酸反応性充填剤が、３μｍ〜１０μｍの平均粒径を有する、実施形態１Ｅ〜２９Ｅのいずれか１つに記載の組成物である。
【０２１０】
実施形態３１Ｅは、第１ペーストが錯化剤を更に含む、実施形態１Ｅ〜３０Ａのいずれか１つに記載の組成物である。
【０２１１】
実施形態１Ｆは、実施形態１Ｅ〜３１Ｅのいずれか１つに記載の硬化性グラスアイオノマー組成物を提供すること、第１ペースト及び第２ペーストを組み合わせて混合物を形成すること、並びに混合物を硬化させて硬化組成物を形成すること、を含む、硬化組成物の調製方法である。
【０２１２】
実施形態１Ｇは、第１ペーストを収容した第１コンパートメント、及び第２ペーストを収容した第２コンパートメントを備える、実施形態１Ｅ〜３１Ｅのいずれか１つに記載の組成物を貯蔵するためのデバイスである。
【０２１３】
実施形態２Ｇは、第１コンパートメント及び第２コンパートメントとの双方が各々独立して、静的混合チップのエントランスオリフィスを受け入れるためのノズル又はインターフェースを備える、実施形態１Ｇに記載のデバイスである。
【０２１４】
実施形態１Ｈは、実施形態１Ｇ又は２Ｇに記載のデバイスを提供すること、第１ペースト及び第２ペーストを組み合わせて混合物を形成すること、並びに混合物を硬化させて硬化組成物を形成すること、を含む、硬化組成物の調製方法である。
【０２１５】
本開示の目的及び利点は以下の非限定的な実施例によって更に例証されるが、これらの実施例に引用される具体的な材料及びそれらの量、並びにその他の条件及び詳細は、本開示を過度に制限しないものと解釈されるべきである。
【実施例】
【０２１６】
以下の実施例は本発明の範囲を例示するために示すものであり、本発明の範囲を限定するものではない。本明細書で使用する場合、別段の指定がない限り、全ての部及び百分率は重量によるものであり、全ての水は脱イオン水であったものとする。別段の指定がない限り、材料は、Ｓｉｇｍａ−Ａｌｄｒｉｃｈ  Ｃｏｒｐ．（Ｓｔ．Ｌｏｕｉｓ，ＭＯ）から入手することができる。全ての市販材料は、販売元から入手したまま使用した。水酸化ナトリウムは、ＥＭ  Ｓｃｉｅｎｃｅ（Ｇｉｂｂｓｔｏｗｎ，ＮＪ）から入手した。酒石酸はＦｉｓｈｅｒ  Ｓｃｉｅｎｔｉｆｉｃ（Ｗａｌｔｈａｍ，ＭＡ）から入手し、３−ホスホノプロピオン酸はＡｌｆａ  Ａｅｓａｒ（Ｔｅｗｋｓｂｕｒｙ，ＭＡ）から入手した。
【０２１７】
材料
「ＮＡＬＣＯ  ２３２９」は、４０重量％のＳｉＯ２を含み、ナトリウム対イオン（およそ０．２５％のＮａ２Ｏ）を含み、２５℃においてｐＨ＝８．４であり、粒径が７５ｎｍである、Ｅｃｏｌａｂ（Ｎａｐｅｒｖｉｌｌｅ，ＩＬ）から入手可能な水性コロイドシリカゾルを指す。
【０２１８】
「ＬＥＶＡＳＩＬ  ５０／５０」は、５０重量％のＳｉＯ２を含み、塩基安定化されたコロイドシリカゾル（base-stabilized colloidal silica sol）を含み、ｐＨ＝９〜１０であり、粒径が５０ｎｍである、Ａｋｚｏ  Ｎｏｂｅｌ（Ｂｏｈｕｓ，Ｓｗｅｄｅｎ）から入手可能な水性コロイドシリカゾルを指す。
【０２１９】
「ＺＩＲＣＡＲ  ＺＹＢＦ−２」は、１０％のＹ２Ｏ３を含み、ＢＥＴ表面積が４ｍ２／ｇである、Ｚｉｒｃａｒ  Ｚｉｒｃｏｎｉａ（Ｆｌｏｒｉｄａ，ＮＹ）から入手可能なジルコニアバルク繊維（zirconia bulk fiber）を指す。
【０２２０】
「Ｃｒｉｓｔｏｂａｌｉｔｅ」は、「ＳＩＫＲＯＮ  ＳＦ６０００」の商標名でＱｕａｒｚｗｅｒｋｅ  ＧｍｂＨ（Ｆｒｅｃｈｅｎ，Ｇｅｒｍａｎｙ）から入手可能な、粒径３．５μｍの不活性なクリストバライトシリカ充填剤（cristobalite silica filler）を指す。
【０２２１】
「ＰＡ  １」は、およそ６０，０００の分子量を有する、アクリル酸の水溶性ポリ酸ホモポリマー（polyacid homopolymer）を指す。
【０２２２】
「ＰＡ  ２」は、およそ２０，０００の分子量を有する、アクリル酸及びマレイン酸（１：１コポリマー）の水溶性ポリ酸コポリマーを指す。
【０２２３】
「ＦＡＳ  １」は、（Ｘ線蛍光分析に基づく）以下の元素組成、１０〜１５重量％のＳｉ、１０〜１５重量％のＡｌ、２３〜２６．５重量％のＳｒ、２．０〜４．０重量％のＮａ、１１．０〜１４．５重量％のＦ、２〜３．５重量％のＰ、４．５〜７重量％のＬａ、２６〜３０重量％のＯを有する、平均粒径４．８μｍ（１．６μｍのｄ１０、８．０μｍのｄ５０、３０μｍのｄ９０）の、酸反応性フルオロアルミノシリケートガラス粉末（acid−reactive fluoroaluminosilicate glass powder）を指す。酸反応性ガラス粉末（acid reactive glass powder）は、ガラスフリットを溶融し、続いてフリットを４．８μｍの粒径にまで粉砕及び研削し、その後１Ｍの塩酸で１時間洗浄し、濾過し、乾燥させ、２００〜３００℃で１２時間焼き戻すことにより調製する。
【０２２４】
「ＦＡＳ  ２」は、（Ｘ線蛍光分析に基づく）以下の元素組成、７．５〜１２．５重量％のＳｉ、７．５〜１２．５重量％のＡｌ、１５．０〜２０．０重量％のＬａ、７．５〜１２．５重量％のＣａ、１．０〜３．０重量％のＮａ、０．５〜３．０重量％のＰ、１２．０〜１７．０重量％のＦ、３０．０〜３５．０重量％のＯを有する、平均粒径４．８μｍの、酸反応性フルオロアルミノシリケートガラス粉末を指す。酸反応性ガラス粉末は、ガラスフリットを溶融し、続いてフリットを４．８μｍの粒径にまで粉砕及び研削し、その後１Ｍの塩酸で１時間洗浄し、濾過し、乾燥させ、２００〜３００℃で１２時間焼き戻すことにより調製する。
【０２２５】
「ＮＥＸＴＥＬ  ３１２」は、３Ｍから入手可能な、直径１０〜１２μｍのアルミノボロシリケートセラミック繊維（aluminoborosilicate ceramic fibers）（すなわち、実質的に非晶質の無機繊維）（６２．５重量％のＡｌ２Ｏ３、２４．５重量％のＳｉＯ２、１３重量％のＢ２Ｏ３）を指し、これを２００μｍの均一な長さに細断した。
【０２２６】
「ＮＥＸＴＥＬ  ７２０」は、３Ｍから入手可能な、α−Ａｌ２Ｏ３及びムライト結晶相（８５重量％のＡｌ２Ｏ３、１５重量％のＳｉＯ２）を有する、直径１０〜１２μｍのアルミノシリカセラミック繊維（aluminosilica ceramic fibers）を指し、これを更に２００μｍの均一な長さに細断した。「Ｓ／Ｔ  ＮＥＸＴＥＬ  ７２０」は、以下のように表面処理したＮＥＸＴＥＬ  ７２０を指す。細断繊維の水（細断繊維の５倍重量）中の撹拌混合物に、３−ホスホノプロピオン酸（繊維重量を基準として２重量％）を加えた。混合物を１００℃に加熱し、最低２時間撹拌した。繊維をおよそ３０分間沈降させ、上澄み液をデカントした。繊維を過剰な水で（２回）洗浄し、湿った繊維を８５℃でおよそ２時間乾燥させ、Ｎｅｘｔｅｌ  ７２０細断繊維を得た。
【０２２７】
「ＮＥＸＴＥＬ  ６１０」は、３Ｍから入手可能な、１５００デニールの、きめ細かい単相のαアルミナ（＞９９重量％のＡｌ２Ｏ３）セラミック繊維を指す。
【０２２８】
コランダムは、およそ１００％結晶性のＡｌ２Ｏ３であり、Ｌｉｎｄｅ  Ａｉｒ  Ｐｒｏｄｕｃｔｓ  Ｃｏｍｐａｎｙから入手可能である。
【０２２９】
ＸＲＤ結晶性指数試験法
結晶性指数は、無機繊維試料における結晶性のレベルを特徴付けるために使用されるパラメータである。簡潔には、本明細書で使用するＸＲＤ結晶性指数試験法では、内部標準としてタングステン粉末を使用する。内部又は質量標準は、試料中の存在量に基づいてＸ線強度値を正規化するために、結晶性指数を測定のため評価される試料に組み込まれる材料を指す。試験する各無機繊維試料を、タングステン粉末と重量比４：１で混合する。各無機繊維試料の調製物をエタノールスラリーとして混合し、次いで乾燥させ、試験する各無機繊維試料に対して２つの試料調製物を作製する。次いで、各試料調製物を６回ＸＲＤスキャンする。結晶性指数は、１４〜４６度（２シータ）の散乱角範囲内での分析物の結晶相回折ピークにおいて観察されたピーク面積と、タングステン内部標準における（１１０）回折ピーク面積との比である。以下の手順を使用して、試験した実質的に結晶性の無機繊維に関するＸＲＤ結晶性指数を測定した。
【０２３０】
３２５メッシュのふるいを通過させるため、ボールミル粉砕並びに／又は炭化ホウ素乳鉢及び乳棒による手の粉砕により、相の標準の粒径を減少させた。０．４００グラムの各試料及び０．１００グラムのタングステン内部標準（すなわち、Ｇｅｎｅｒａｌ  Ｅｌｅｃｔｒｉｃから入手可能な＜３ミクロンのタングステン金属粉末、ロットＵ−１．３５−８８０８Ｄ）からなる個々の混合物を調製した。混合物を乳鉢及び乳棒でエタノール下にてブレンドし、窒素気流下で乾燥させた。乾燥した混合物をスパチュラ及び微細なブラシにより乳鉢及び乳棒から取り除き、最後に個々の試料容器に移した。
【０２３１】
各試料の一部を、シリコンからなるゼロバックグラウンド標本ホルダー（zero background specimen holders）上で、エタノールスラリーとして調製した。銅Ｋα放射線、可変入口スリット、固定された出口スリット、及び散乱放射線のピクセル検出器レジストリ（Pixcel detector registry）を採用するＢｒａｇｇ−Ｂｒｅｔａｎｏ型のｔｈｅｔａ−ｔｈｅｔａ型回折計（Bragg-Bretano theta-theta diffractometer）（Ｅｍｐｙｒｅａｎ、Ａｌｍｅｌｏ，Ｔｈｅ  ＮｅｔｈｅｒｌａｎｄｓのＰＡＮａｌｙｔｉｃａｌにより製造）を使用することにより、各試料から複数のＸ線回折スキャンを得た。１４〜４６度（２θ）で、０．０２６度のステップ幅及び１０秒の放置時間（dwell time）を採用し、スキャンを実施した。Ｘ線発生器を４０ｋＶ及び４０ｍＡの設定で作動させ、固定された入射ビームスリットを使用した。
【０２３２】
１４〜４６度（２θ）の散乱角範囲内にて観察された回折ピークをプロファイルフィッティングすることにより、試料及びタングステン質量標準内の結晶相により観察された回折極大のピーク面積を測定した。内部質量標準のＸ線散乱は、（１  １  ０）ピーク面積を使用した立方晶タングステンの測定により評価した。プロファイルフィッティング作業中、必要に応じて十分な数の適切に幅広い散乱ピークを含めることにより、非晶質相による散乱を考慮した。全ての場合において、Ｐｅａｒｓｏｎ  ＶＩＩピーク形状モデル及び線形バックグラウンドモデル（linear background model）を使用した。プロファイルフィッティングは、ＪＡＤＥ（バージョン９、Ｍａｔｅｒｉａｌｓ  Ｄａｔａ  Ｉｎｃ．Ｌｉｖｅｒｍｏｒｅ，ＣＡ）回折ソフトウェア一式の機能を用いて実施した。
【０２３３】
試料中に存在する結晶相により生成された極大ピーク面積を合計し、各試料に関して、全試料結晶相（total sample crystalline phase）の散乱強度値［（全結晶面積）試料］を求めた。プロファイルフィッティング中に非晶質相を考慮するために使用した幅広いピークはいずれも、結晶性指数の計算には含めなかった。これら全試料結晶相の散乱強度値をそれぞれの立方晶タングステン（１  １  ０）ピーク面積で割り、各試料に関して結晶性指数［Ｘｃ］を求めた。
ＸＣ＝［（全結晶面積）試料］／［（タングステン面積）試料］
平均のＸＣ値は、個々のＸＣ値から計算した。
ＸＣ（平均）＝［ΣＸＣ（ｉ）］／Ｎ試料
式中、Ｎ試料＝試料のスキャン回数。試料の複数回のＸＲＤ実施を報告した。
【０２３４】
この手順に従って測定した結晶性指数結果を、表１に報告する。
【０２３５】
【表１】
2020510053.tif 000002
【０２３６】
Ｎｅｘｔｅｌ  ３１２試料に関しては、検出可能な回折ピークは観察されなかった。
【０２３７】
方法
グラスアイオノマーペーストの一般的な調製
下表に示す量の成分を使用し、高剪断速度ミキサー（high shear speed mixer）（ＦｌａｃｋＴｅｋ  Ｉｎｃ．Ｓｐｅｅｄ  Ｍｉｘｅｒ，ＤＡＣ  １５０．１  ＦＶＺ）を使用して、酸ペースト及び塩基ペーストを調製した。全成分を加え、約２５００〜２７００ＲＰＭで１分間混合して均質な塩基ペーストを得ることにより、塩基ペーストを製造した。酸ペーストは、２つの方法のうちの１つにより調製した。１つの方法では、水、酒石酸、及び充填剤を加えた。次いで、いくらか固体が存在する場合は破壊するため、混合物をアプリケータスティックで手で混合するか、又は２５００ＲＰＭで３０秒間高速混合（speed mixed）した。次いでポリ酸を添加し、ペーストを３５００ＲＰＭで１分間高速混合した。次いでその後、手で一連のへら操作（spatulating）を行った後、均質な酸ペーストとなるまで、３５００ＲＰＭで１分間高速混合した。別の方法では、水、酒石酸、及びポリ酸を加えた。次いで、混合物を３５００ＲＰＭで１分間混合した。次いで、残りの充填剤を全て加え、３５００ＲＰＭで１〜５分間混合した。次いでその後、手で一連のへら操作を行った後、均質な酸ペーストとなるまで、３５００ＲＰＭで１分間高速混合した。どちらの方法でも、類似の見分けがつかないペーストとなる。
【０２３８】
下表に列挙する混合比に従い、合わせたペーストが均質になるまで酸ペースト及び塩基ペーストを手でへら操作することにより、グラスアイオノマーを調製した。全ての混合比は、重量によるものである。
【０２３９】
曲げ強度
２つの要素を下表に示す比率で混合し、混合した材料を、両側にポリエステルフィルムを備えた２ｍｍ×２ｍｍ×２５ｍｍのＰＥＥＫ（ポリエーテルエーテルケトン）型に入れることにより、グラスアイオノマー試験標本を調製した。ポリカーボネートスライドを、両ポリエステルフィルム片の外側に配置した。次いで、型をパワーハンドクランプ（power hand clamp）で固定し、温度及び湿度が制御されたチャンバーに、３７℃及び相対湿度９５％で約１時間入れた。次いで、試料を型から取り出して脱イオン水に入れ、３７℃のオーブンに約２４時間入れた。次いで、端部を滑らかにし、幅及び長さを正確に測定するため、試料をＢｕｅｈｌｅｒ  Ｅｃｏｍｅｔ  ４  Ｖａｒｉａｂｌｅ  Ｓｐｅｅｄ  Ｇｒｉｎｄｅｒ−Ｐｏｌｉｓｈｅｒ上で６００グリットのサンドペーパーを使用して研磨した。曲げ強度を、ＡＮＳＩ／ＡＤＡ（Ａｍｅｒｉｃａｎ  Ｎａｔｉｏｎａｌ  Ｓｔａｎｄａｒｄ／Ａｍｅｒｉｃａｎ  Ｄｅｎｔａｌ  Ａｓｓｏｃｉａｔｉｏｎ）の規格番号２７（１９９３）に準拠して、Ｉｎｓｔｒｏｎ試験機（Ｉｎｓｔｒｏｎ  ５９４４，Ｉｎｓｔｒｏｎ  Ｃｏｒｐ．，Ｃａｎｔｏｎ，ＭＡ，ＵＳＡ）で０．７５ｍｍ／分のクロスヘッド速度で測定した。
【０２４０】
破壊靭性
２つの要素を下表に示す比率で混合し、混合した材料を、両側にポリエステルフィルムを備えた３ｍｍ×５ｍｍ×２５ｍｍのＰＥＥＫ型に入れることにより、グラスアイオノマー試験標本を調製した。ポリカーボネートスライドを、両ポリエステルフィルム片の外側に配置した。次いで、型をパワーハンドクランプで固定し、温度及び湿度が制御されたチャンバーに、３７℃及び相対湿度９５％で約１時間入れた。次いで、試料を型から取り出して脱イオン水に入れ、３７℃のオーブンに約２４時間入れた。次いで、端部を滑らかにし、幅及び長さを正確に測定するため、試料をＢｕｅｈｌｅｒ  Ｅｃｏｍｅｔ  ４  Ｖａｒｉａｂｌｅ  Ｓｐｅｅｄ  Ｇｒｉｎｄｅｒ−Ｐｏｌｉｓｈｅｒ上で６００グリットのサンドペーパーを使用して研磨した。次いで、ＩＳＯＭＥＴ  Ｌｏｗ  Ｓｐｅｅｄ  Ｓａｗ（Ｂｕｅｈｌｅｒ，Ｌａｋｅ  Ｂｌｕｆｆ，ＩＬ，ＵＳＡ）を使用して、０．１５ｍｍの切り口のウエハブレード（Ｂｕｅｈｌｅｒ，Ｌａｋｅ  Ｂｌｕｆｆ，ＩＬ，ＵＳＡ）で標本の中央にノッチを切り込んだ。ノッチは、約２ｍｍの深さであった。次いで、０．７５ｍｍ／分のクロスヘッド速度でＩｎｓｔｒｏｎ試験機（Ｉｎｓｔｒｏｎ  ５９４４，Ｉｎｓｔｒｏｎ  Ｃｏｒｐ．，Ｃａｎｔｏｎ，ＭＡ，ＵＳＡ）において、破壊靭性を測定した。靭性は、ＡＳＴＭ  ３９９−０５に従って計算した。荷重−変位曲線下部の面積を測定することにより、破壊仕事を計算した。最終荷重が１Ｎ未満になったところで、試験を中止した（面積の計算を中止した）。
【０２４１】
配合物
様々なペースト−ペーストグラスアイオノマーセメント組成物を、下表に列挙する配合及び混合比に従って調製した。
【０２４２】
【表２】
2020510053.tif 000003
【０２４３】
【表３】
2020510053.tif 000004
【０２４４】
【表４】
2020510053.tif 000005
【０２４５】
【表５】
2020510053.tif 000006
【０２４６】
【表６】
2020510053.tif 000007
【０２４７】
【表７】
2020510053.tif 000008
【０２４８】
【表８】
2020510053.tif 000009
【０２４９】
【表９】
2020510053.tif 000010
【０２５０】
【表１０】
2020510053.tif 000011
【０２５１】
【表１１】
2020510053.tif 000012
【０２５２】
【表１２】
2020510053.tif 000013
【０２５３】
【表１３】
2020510053.tif 000014
【０２５４】
物理的特性の測定
曲げ強度を、例示的な実施例及び比較例について本明細書に記載されるように測定した。結果を表１４〜１６に示す。
【０２５５】
【表１４】
2020510053.tif 000015
【０２５６】
表１４の結果から、繊維を含むペースト−ペーストグラスアイオノマー組成物（すなわち、実施例１〜３）が、繊維を含まないペースト−ペーストグラスアイオノマー組成物（すなわち、比較例１及び２）よりも高い曲げ強度を示したことは明らかである。実施例１〜３の曲げ強度は、市販のグラスアイオノマー組成物（すなわち、比較例３）の曲げ強度と同等であるか、又はそれより著しく改善された（例えば、実施例３）。
【０２５７】
【表１５】
2020510053.tif 000016
【０２５８】
表１５の結果から、実質的に結晶性の繊維を含むペースト−ペーストグラスアイオノマー組成物（すなわち、実施例４）が、意外にも、実質的に非晶性の繊維を含むペースト−ペーストグラスアイオノマー組成物（すなわち、比較例４）よりも高い曲げ強度を示したことが明らかである。
【０２５９】
【表１６】
2020510053.tif 000017
【０２６０】
表１６のデータから、曲げ強度が総含水率の増加とともに減少することは明らかである。
【０２６１】
破壊靭性の破壊仕事測定値を、例示的な実施例及び比較例について本明細書に記載されるように得た。結果を表１７〜２０に示す。
【０２６２】
【表１７】
2020510053.tif 000018
【０２６３】
表１７のデータから、繊維を含むペースト−ペーストグラスアイオノマー組成物（すなわち、実施例１〜４）が、繊維を含まないグラスアイオノマー組成物（すなわち、ペースト−ペーストの比較例１若しくは２、又は粉末−液体の比較例３のいずれか）よりも高い破壊靭性を示したことは明らかである。特に、実施例３の破壊靭性は、比較例１のおよそ２倍であった。
【０２６４】
【表１８】
2020510053.tif 000019
【０２６５】
表１８のデータから、繊維を含むペースト−ペーストグラスアイオノマー組成物（すなわち、実施例１〜３）が、繊維を含まないグラスアイオノマー組成物（すなわち、ペースト−ペーストの比較例１若しくは２、又は粉末−液体の比較例３のいずれか）よりも実質的に大きな破壊仕事を示したことは明らかである。特に、実施例３の破壊仕事は比較例１〜３の破壊仕事のおよそ１８〜５０倍であった。実施例中で最も小さな破壊仕事を示した実施例１でさえ、比較例１〜３の破壊仕事のおよそ８〜２２倍であった。
【０２６６】
【表１９】
2020510053.tif 000020
【０２６７】
表１９のデータから、実質的に結晶性の繊維を含むペースト−ペーストグラスアイオノマー組成物（すなわち、実施例４）が、非晶性の繊維を含むペースト−ペーストグラスアイオノマー組成物（すなわち、比較例４）よりも高い破壊靭性を示したことが明らかである。
【０２６８】
【表２０】
2020510053.tif 000021
【０２６９】
上記の特許出願において引用された全ての参考文献、特許文献又は特許出願は、一貫した形でその全文が参照により本明細書に組み込まれる。組み込まれた参照文献の一部と本出願との間に不一致又は矛盾がある場合、前述の記載における情報が優先するものとする。前述の記載は、特許請求の範囲に記載の開示を当業者が実践することを可能にするためのものであり、本開示の範囲を限定するものと解釈すべきではなく、本開示の範囲は特許請求の範囲及びその全ての等価物によって定義される。
【国際調査報告】
2020510053.tif 000022
2020510053.tif 000023
2020510053.tif 000024